ЧЕРНИЛА ДЛЯ СТРУЙНОЙ ЗАПИСИ, ЧЕРНИЛЬНЫЙ КАРТРИДЖ, СПОСОБ СТРУЙНОЙ ЗАПИСИ И УСТРОЙСТВО ДЛЯ СТРУЙНОЙ ЗАПИСИ
INK FOR JET RECORDING, INK CARTRIDGE, METHOD OF JET RECORDING AND DEVICE FOR JET RECORDING

ОБЛАСТЬ ТЕХНИКИ, К КОТОРОЙ ОТНОСИТСЯ ИЗОБРЕТЕНИЕ
Изобретение относится к чернилам для струйной записи, к чернильному картриджу, к способу струйной записи, а также к устройству для струйной записи.
УРОВЕНЬ ТЕХНИКИ
Когда пигмент используется в чернилах для струйной записи в качестве красителя, использование обыкновенного углеводородного поверхностно-активного вещества затрудняет достижение эквивалентного уровня с цветными чернилами в плане однородности сплошной части изображения и проявления цвета цветного изображения. Следовательно, уже было известно, что использование фторсодержащего поверхностно-активного вещества уменьшает поверхностное натяжение чернил и улучшает однородность в сплошной части изображения, обеспечивая возможность достичь улучшения в проявлении цвета.
Однако некоторые обычные фторсодержащие поверхностно-активные вещества увеличивают нагрузку на окружающую среду, хотя они могут формировать высококачественные изображения, в то время как другие обычные фторсодержащие поверхностно-активные вещества не могут формировать высококачественные изображения, хотя они и не сильно увеличивают нагрузку на окружающую среду. Существует проблема, заключающаяся в том, что снижение нагрузки на окружающую среду и улучшение качества изображения являются труднодостижимыми одновременно, и, кроме того, устранение пузырьков является затруднительным.
При таких обстоятельствах были предложены чернила для струйной записи, содержащие конкретное фторсодержащее поверхностно-активное вещество и ингибитор пенообразования для того, чтобы формировать высококачественные изображения на простой бумаге (см. PTL 1).
Хотя эта предложенная методика позволяет уменьшить нагрузку на окружающую среду, создаваемую фторсодержащим поверхностно-активным веществом, достаточные эффекты не были получены с точки зрения формирования высококачественных изображений (высокого свойства проявления цвета). В настоящее время, все еще существует трудность в достижении снижения нагрузки на окружающую среду и одновременно улучшения качества изображения.
СПИСОК ЛИТЕРАТУРЫ
ПАТЕНТНАЯ ЛИТЕРАТУРА
PTL 1: Японская выложенная патентная заявка (JP-A) № 2010-275377
СУЩНОСТЬ ИЗОБРЕТЕНИЯ
ТЕХНИЧЕСКАЯ ПРОБЛЕМА
Настоящее изобретение нацелено на то, чтобы предложить чернила для струйной записи, которые не создают большой нагрузки на окружающую среду, имеют высокие пеноудаляющие свойства и могут улучшить качество изображения.
РЕШЕНИЕ ПРОБЛЕМЫ
Чернила для струйной записи по настоящему изобретению в качестве средства для решения вышеупомянутых задач включают в себя воду, растворимый в воде органический растворитель, краситель, соединение, содержащее группу, описываемую следующей Структурной формулой (1), и пеногаситель:
6
13
2
2
CF-CHCH- … Структурная формула (1).
ПОЛЕЗНЫЕ ЭФФЕКТЫ ИЗОБРЕТЕНИЯ
В соответствии с настоящим изобретением возможно предложить чернила для струйной записи, которые не создают большой нагрузки на окружающую среду, имеют высокие пеноудаляющие свойства и могут улучшить качество изображения, то есть чернила для струйной записи, способные решить вышеописанные существующие проблемы.
КРАТКОЕ ОПИСАНИЕ ЧЕРТЕЖЕЙ
Фиг. 1 представляет собой принципиальную схему одного примера чернильного картриджа по настоящему изобретению.
Фиг. 2 представляет собой принципиальную схему чернильного картриджа, показанного на Фиг. 1, вместе с корпусом.
Фиг. 3 представляет собой общий вид секции загрузки чернильных картриджей устройства для струйной записи в состоянии с открытой крышкой секции загрузки.
Фиг. 4 представляет собой принципиальную схему общей конфигурации устройства для струйной записи.
ОПИСАНИЕ ВАРИАНТОВ ОСУЩЕСТВЛЕНИЯ
(ЧЕРНИЛА ДЛЯ СТРУЙНОЙ ЗАПИСИ)
Чернила для струйной записи по настоящему изобретению включают в себя воду, растворимый в воде органический растворитель, краситель, соединение, содержащее группу, описываемую следующей Структурной формулой (1), и пеногаситель:
6
13
2
2
CF-CHCH- … Структурная формула (1);
и дополнительно включает в себя другие ингредиенты в случае необходимости.
Соединение, содержащее группу, описываемую следующей Структурной формулой (1), предпочтительно является соединением, представленным следующей Общей Формулой (1):
6
13
2
2
2
2
n
CF-CHCHO(CHCHO)H … Общая формула (1), где в Общей формуле (1) n представляет собой натуральное число от 1 до 40.
Настоящее изобретение может обеспечить чернила, которые могут достичь снижения нагрузки на окружающую среду и улучшения качества изображения (в частности высоких свойств проявления цвета) за счет использования в комбинации соединения, содержащего группу, содержащую конкретную структуру, и пеногасителя. Настоящее изобретение может предотвратить неустойчивость выпуска чернил, обусловленную свойствами фторсодержащего поверхностно-активного вещества, которое легко образует пену.
За счет включения в чернила в конкретном соотношении соединения, содержащего группу, описываемую Структурной формулой (1), результирующие чернила имеют высокую концентрацию, и при этом низкое поверхностное натяжение. При печати на простой бумаге, в дополнение к особенностям обычных чернил, транспортная среда быстро впитывается в бумагу, так что красителю легче остаться на поверхности бумаги, при этом использование соединения, содержащего группу, описываемую Структурной формулой (1), дополнительно предотвращает локализацию красителя, так что краситель равномерно располагается на поверхности бумаги и заметно улучшает равномерность окрашивания. В результате становится возможным получить изображение, имеющее низкое просвечивание изображения на обратной стороне бумаги, а также высокую насыщенность и высокую плотность проявления цвета. Нестабильность выпуска чернил благодаря высоким свойствам пенообразования, которые характерны для фторсодержащего поверхностно-активного вещества, может быть предотвращена путем добавления пеногасителя.
Следует отметить что, фторсодержащее поверхностно-активное вещество, представленное следующей Общей формулой (A) (ZONYL FS-300, продукт компании DuPont Co.) имеет перфторалкильную группу, содержащую 8 атомов углерода, и PFOA (перфтороктановая кислота) образуется как побочный продукт в процессе его производства. Сообщается, что PFOA является канцерогеном.
8
7
2
2
2
2
x
CFi-CHCHO (CHCHO)H … Общая формула (A)
В Общей формуле (A) x представляет собой целое число от 1 до 40.
В отличие от этого, поскольку соединение, содержащее группу, описываемую Структурной формулой (1), имеет перфторалкильную группу, содержащую 6 атомов углерода, PFOA в качестве побочного продукта при его синтезе не образуется, что приводит к снижению нагрузки на окружающую среду.
<СОЕДИНЕНИЕ, СОДЕРЖАЩЕЕ ГРУППУ, ОПИСЫВАЕМУЮ СТРУКТУРНОЙ ФОРМУЛОЙ (1)>
Соединение, содержащее группу, описываемую Структурной формулой (1), может улучшать качество изображения (например, придавать высокие свойства проявления цвета), и придавать смачиваемость элементу путем уменьшения поверхностного натяжения.
Соединение, содержащее группу, описываемую Структурной формулой (1), предпочтительно является соединением, представленным следующей Общей Формулой (1):
6
13
2
2
2
2
n
CF-CHCHO(CHCHO)H … Общая формула (1)
В Общей формуле (1) n предпочтительно представляет собой натуральное число от 1 до 40, более предпочтительно от 5 до 30.
6
13
Перфторалкильная группа CF в Общей формуле (1) предпочтительно имеет линейную цепь с точки зрения смачиваемости элементов.
Используемое соединение, представленное Общей формулой (1), может быть соединением, синтезируемым подходящим образом, или коммерчески доступным продуктом.
Примеры соединения, представленного Общей формулой (1), включают в себя соединения, представленные Общей формулой (1), где n равно от 7 до 17, соединения, представленные Общей формулой (1), где n равно от 25 до 35; соединения, представленные Общей формулой (1), где n равно от 7 до 17 и от 25 до 35; соединения, представленные Общей формулой (1), где n равно от 5 до 20; и соединения, представленные Общей формулой (1), где n равно от 6 до 22. Эти соединения могут использоваться по отдельности, или два или больше вида этих соединений могут использоваться в комбинации. Среди них соединения, представленные Общей формулой (1), где n равно от 6 до 22; соединения, представленные Общей формулой (1), где n равно от 5 до 20; и соединения, представленные Общей формулой (1), где n равно от 7 до 17 и от 25 до 35, являются особенно предпочтительными.
Примеры коммерчески доступного продукта включают в себя CAPSTONE (зарегистрированная торговая марка) FS-30 (который представляется Общей формулой (1), где n равно от 6 до 22; продукт компании DuPont Co.), CAPSTONE (зарегистрированная торговая марка) FS-34 (который представляется Общей формулой (1), где n равно от 5 до 20; продукт компании DuPont Co.), и CAPSTONE (зарегистрированная торговая марка) FS-3100 (который представляется Общей формулой (1), где n равно от 7 до 17 и от 25 до 35; продукт компании DuPont Co.). Эти соединения могут использоваться по отдельности, или два или больше вида этих соединений могут использоваться в комбинации.
Другие поверхностно-активные вещества могут использоваться в комбинации с соединением, содержащим группу, описываемую Структурной формулой (1). В этом случае количество соединения, содержащего группу, описываемую Структурной формулой (1), предпочтительно составляет 60 мас.% или больше относительно общего количества соединения, содержащего группу, описываемую Структурной формулой (1), и других поверхностно-активных веществ.
Другие поверхностно-активные вещества особенно не ограничиваются и могут быть подходящим образом выбраны в зависимости от намеченной цели. Примеры других поверхностно-активных веществ включают в себя неионогенные поверхностно-активные вещества, анионные поверхностно-активные вещества, ацетиленгликолевые поверхностно-активные вещества, фторсодержащие поверхностно-активные вещества и амфотерные поверхностно-активные вещества.
Примеры неионогенного поверхностно-активного вещества включают в себя MARPOMARSE PT (продукт компании Matsumoto Yushi-Seiyaku Co., Ltd.).
Примеры анионного поверхностно-активного вещества включают в себя ECTD-3NEX (продукт компании NIKKO CHEMICALS Co., Ltd.).
Примеры ацетиленгликолевого поверхностно-активного вещества включают в себя SURFYNOL 104PA (продукт компании Air Products Japan Co., Ltd.).
Примеры фтористого поверхностно-активного вещества включают в себя ZONYL FS-300, FSN, FSN-100, FSO, FSO-100 и FSH (все продукты производства компании DuPont Co.) и DSN-403N (продукт компании DAIKIN INDUSTRIES Co., Ltd.).
Количество соединения, содержащего группу, описываемую Структурной формулой (1), особенно не ограничивается и может быть подходящим образом выбрано в зависимости от намеченной цели. Это количество предпочтительно составляет от 0,04 мас.% до 1,5 мас.%, более предпочтительно от 0,05 мас.% до 1 мас.%, и еще более предпочтительно от 0,1 мас.% до 0,5 мас.% относительно общего количества чернил для струйной записи. Внутри этих предпочтительных числовых диапазонов поверхностное натяжение чернил для струйной записи уменьшается, так что транспортное средство может быстро инфильтроваться, чтобы оставить краситель на бумаге.
Когда количество соединения, содержащего группу, описываемую Структурной формулой (1), составляет 0,04 мас.% или больше, чернила для струйной записи могут обладать высокими свойствами проявления цвета. Когда количество этого соединения составляет 1,5 мас.% или меньше, чернила для струйной записи могут дать хорошую устойчивость при хранении.
<ПЕНОГАСИТЕЛЬ>
Пеногаситель может улучшить свойство пеноудаления, может предотвратить образование пены, когда чернила заполняются или выпускаются, и заставляет быстро исчезнуть образующуюся пену.
В настоящем изобретении определение того, является ли пеногаситель пеногасителем, используемым в настоящем изобретении, может быть выполнено следующим образом.
В частности, готовится водный раствор, содержащий 0,5 мас.% оцениваемого образца, 1 мас.% поверхностно-активного вещества (CAPSTONE FS-30, продукт компании DuPont Co.), 10 мас.% 1,3-бутандиола, 10 мас.% глицерина, 2 мас.% октандиола, и воды в качестве остатка (всего: 100 мас.%). Затем 10 г этого водного раствора добавляются в мензурку на 100 мл. Воздух распыляется в водном растворе так, чтобы он пузырился, до тех пор, пока образующаяся пена не достигнет высоты 100 мл в мензурке. Затем мензурку оставляют в покое. В случае когда образовавшаяся пена исчезает за время в пределах 600 с, считается, что оцениваемый образец является пеногасителем. В случае когда образовавшаяся пена не исчезает за время в пределах 600 с, считается, что оцениваемый образец не является пеногасителем.
Пеногаситель особенно не ограничивается и может быть подходящим образом выбран в зависимости от намеченной цели. Примеры пеногасителя включают в себя силиконовые пеногасители и разрушающие пену полимерные пеногасители.
Из них силиконовые пеногасители являются предпочтительными.
Примеры силиконового пеногасителя включают в себя силиконовые пеногасители масляного типа, силиконовые пеногасители составного типа, силиконовые пеногасители само-эмульсифицируемого типа, силиконовые пеногасители эмульсионного типа и модифицированные силиконовые пеногасители.
Примеры модифицированного силиконового пеногасителя включают в себя амино-модифицированные силиконовые пеногасители, модифицированные карбинолом силиконовые пеногасители, метакрил-модифицированные силиконовые пеногасители, модифицированные простым полиэфиром силиконовые пеногасители, модифицированные алкилом силиконовые пеногасители, модифицированные сложным эфиром высшей жирной кислоты силиконовые пеногасители и модифицированные алкиленоксидом силиконовые пеногасители. Из них силиконовые пеногасители само-эмульсифицируемого типа и силиконовые пеногасители эмульсионного типа являются предпочтительными с учетом их использования в чернилах для струйной записи, которые являются водной средой.
Пеногаситель может быть коммерчески доступным продуктом. Примеры коммерчески доступного продукта включают в себя силиконовые пеногасители KS508, KS531, KM72, KM72F, KM85 и KM98 и т.п. (все продукты компании Shin-Etsu Silicone Co., Ltd.), силиконовые пеногасители Q2-3183A, SH5500, SH5510, SM5512, и SM5571 EMULSION и т.п. (все продукты компании Dow Corning Toray Co.), силиконовые пеногасители SAG30 и т.п. (продукты компании Nippon Unicar Co., Ltd.), пеногасители ряда ADEKANATE (продукты компании ADEKA Co., Ltd.), а также разрушающие пену полимерные пеногасители, такие как BYK-1790 (продукт компании BYK Chemie Japan KK). Эти коммерчески доступные продукты могут использоваться по отдельности, или два или больше их видов могут использоваться в комбинации.
Количество пеногасителя особенно не ограничивается и может быть подходящим образом выбрано в зависимости от намеченной цели. Это количество предпочтительно составляет от 0,03 мас.% до 0,6 мас.%, более предпочтительно от 0,05 мас.% до 0,5 мас.%, и особенно предпочтительно от 0,075 мас.% до 0,15 мас.% относительно общего количества чернил для струйной записи. Когда количество пеногасителя составляет 0,03 мас.% или больше, получаются предпочтительные эффекты пеноудаления. Когда количество пеногасителя составляет 0,6 мас.% или меньше, отклонение выпущенных чернил и отсутствие выпуска чернил не возникают, а также не возникает засорения канала чернил и результирующего прекращения подачи чернил.
<ВОДА>
Вода особенно не ограничивается и может быть подходящим образом выбрана в зависимости от намеченной цели. Примеры воды включают в себя ультрачистую водную и чистую воду, такую как ионообменная вода, ультрафильтрованная вода, вода, полученная обратным осмосом, и дистиллированная вода. Эта вода может использоваться по отдельности, или два или больше вида воды могут использоваться в комбинации.
<РАСТВОРИМЫЙ В ВОДЕ ОРГАНИЧЕСКИЙ РАСТВОРИТЕЛЬ>
Растворимый в воде органический растворитель содержится в чернилах для того, чтобы улучшить предотвращение высыхания и стабильность дисперсии чернил.
Растворимый в воде органический растворитель особенно не ограничивается и может быть подходящим образом выбран в зависимости от намеченной цели. Примеры растворимого в воде органического растворителя включают в себя многоатомные спирты, алкилэфиры многоатомных спиртов, арилэфиры многоатомных спиртов, азотсодержащие гетероциклические соединения, амиды, амины, серосодержащие соединения, пропиленкарбонат, этиленкарбонат и другие органические растворители. Эти растворимые в воде органические растворители могут использоваться по отдельности, или два или больше их видов могут использоваться в комбинации. Следует отметить, что растворимые в воде органические растворители могут упоминаться как увлажнитель.
Примеры многоатомного спирта включают в себя глицерин, диэтиленгликоль, 1,3-бутандиол, 3-метил-1,3-бутандиол, 3-метил-1,5-пентандиол, триэтиленгликоль, пропиленгликоль, дипропиленгликоль, триметилолэтан, триметилолпропан, этиленгликоль, трипропиленгликоль, тетраэтиленгликоль, гексиленгликоль, полиэтиленгликоль, полипропиленгликоль, 1,5-пентандиол, 1,6-гександиол, 1,2,6-гексантриол, 1,2,4-бутантриол, 1,2,3-бутантриол и 3-метил-1,3,5-пентантриол.
Примеры алкилэфира многоатомного спирта включают в себя моноэтиловый эфир этиленгликоля, монобутиловый эфир этиленгликоля, монометиловый эфир диэтиленгликоля, моноэтиловый эфир диэтиленгликоля, монобутиловый эфир диэтиленгликоля, монометиловый эфир тетраэтиленгликоля и моноэтиловый эфир пропиленгликоля.
Примеры арилэфира многоатомного спирта включают в себя монофениловый эфир этиленгликоля и монобензиловый эфир этиленгликоля.
Примеры азотсодержащего гетероциклического соединения включают в себя 2-пирролидон, N-метил-2-пирролидон, N-гидроксиэтил-2-пирролидон, 1,3-диметилимидазолидинон, ε-капролактам и ϒ-бутиролактон.
Примеры амида включают в себя формамид, N-метилформамид и N,N-диметилформамид.
Примеры амина включают в себя моноэтаноламин, диэтаноламин, триэтаноламин, моноэтиламин, диэтиламин и триэтиламин.
Примеры серосодержащего соединения включают в себя диметилсульфоксид, сульфолан и тиодиэтанол.
Другие органические растворители включают в себя сахариды. Примеры сахарида включают в себя моносахариды, дисахариды, олигосахариды (включая трисахариды и тетрасахариды) и полисахариды.
Примеры моносахарида, дисахарида и олигосахарида (включая трисахариды и тетрасахариды) включают в себя глюкозу, маннозу, фруктозу, рибозу, ксилозу, арабинозу, галактозу, мальтозу, целлобиозу, лактозу, сахарозу, трегалозу и мальтотриозу.
Полисахариды означают сахара в широком смысле, и их примеры включают в себя орциклодекстрин и целлюлозу.
2
n
2
Примеры производных сахаридов включают в себя восстановление сахаров из сахаридов [сахарные спирты, представленные Общей формулой: HOCH(CHOH)CHOH (где n представляет собой целое число от 2 до 5)], окисленные сахара (например альдоновую кислоту и уроновую кислоту), аминокислоты и тиокислоты. Среди них особенно предпочтительными являются сахарные спирты.
Примеры сахарного спирта включают в себя мальтитол, сорбитол и ксилитол.
Среди растворимых в воде органических растворителей, с точек зрения устойчивости при хранении и стабильности выпуска чернил для струйной записи, предпочтительными являются глицерин, гексиленгликоль, диэтиленгликоль, триэтиленгликоль, пропиленгликоль, дипропиленгликоль, 1,3-бутандиол, 2-этил-М,3-гександиол, 3-метил-1,3-бутандиол, 3-метил-М,5-пентандиол, 1,5-пентандиол, 1,6-гександиол, триметилолпропан, тетраметилолпропан, D-сорбитол, ксилитол и 2-пирролидон, и более предпочтительными являются 1,3-бутандиол, глицерин, этил-1,3-гександиол, 3-метил-1,3-бутандиол, гексиленгликоль, метил-1,5-пентандиол, 2-пирролидон, 1,5-пентандиол и 1,6-гександиол.
Количество растворимого в воде органического растворителя особенно не ограничивается и может быть подходящим образом выбрано в зависимости от намеченной цели. Это количество предпочтительно составляет от 10 мас.% до 50 мас.%, более предпочтительно от 15 мас.% до 40 мас.% относительно общего количества чернил для струйной записи. Внутри этих предпочтительных численных диапазонов чернила дают довольно хорошие результаты свойства высыхания, устойчивости при хранении и надежности.
В случае пигментных чернил отношение пигмента к растворимому в воде органическому растворителю в значительной степени влияет на стабильность выпуска чернил для струйной записи из записывающей головки. Когда доля твердого содержимого пигмента является высокой, а количество растворимых в воде органических растворителей низким, вокруг мениска чернил в сопле происходит испарение влаги, которое вызывает сбой выпуска чернил.
<КРАСИТЕЛЬ>
Краски или пигменты могут использоваться в качестве красителя; однако с точки зрения гидравлического сопротивления и светопрочности чернильной записи предпочтительно использовать пигмент. Вид пигмента особенно не ограничивается и может быть подходящим образом выбран в зависимости от намеченной цели. Он может быть, например, органическим пигментом или неорганическим пигментом. Эти пигменты могут использоваться по отдельности, или два или больше вида этих пигментов могут использоваться в комбинации.
Примеры органического пигмента включают в себя азопигменты, фталоцианиновые пигменты, антрахиноновые пигменты, диоксазиновые пигменты, индигопигменты, тиоиндигопигменты, периленовые пигменты, изоиндоленоновые пигменты, анилиновую сажу, метилениминовые пигменты и красочные пигменты родамина B.
Примеры неорганического пигмента включают в себя углеродную сажу, оксид железа, оксид титана, карбонат кальция, сульфат бария, гидроксид алюминия, баритовый крон, железную лазурь, красный кадмий, желтый крон и металлический порошок.
Примеры черного пигмента включают в себя углеродную сажу (C.I. (цветовой индекс по международной системе обозначения красителей) пигмент черный 7), такую как печная сажа, ламповая сажа, ацетиленовая сажа и канальная сажа; металлы, такие как оксид меди, оксид железа (C.I. пигмент черный 11), и оксид титана; а также органические пигменты, такие как анилиновая сажа (C.I. пигмент черный 1).
Примеры желтого пигмента включают в себя C.I. пигмент желтый 1 (прочный желтый G), 2, 3, 12 (диазожелтый AAA), 13, 14, 16, 17, 20, 23, 24, 34, 35, 37, 42 (желтые оксиды железа), 53, 55, 73, 74, 75, 81, 83 (диазожелтый HR), 86, 93, 95, 97, 98, 100, 101, 104, 108, 109, 110, 114, 117, 120, 125, 128, 129, 137, 138, 139, 147, 148, 150, 151, 153, 154, 155, 166, 168, 180 и 185.
Примеры пурпурного пигмента включают в себя C.I. пигмент фиолетовый 19, C.I. пигмент красный 1, 2, 3, 5, 7, 9, 12, 17, 22 (блестящий прочный алый), 23, 31, 38, 48:1 [постоянный красный 2B (Ba)], 48:2 [постоянный красный 2B (Ca)], 48:3 [постоянный красный 2B (Sr)], 48:4 [постоянный красный 2B (Mn)], 49:1, 52:2, 53:1, 57:1 (блестящий кармин 6B), 60:1, 63:1, 63:2, 64:1, 81 (Родамин 6G красочный), 83, 88, 92, 97, 101 (красный оксид), 104, 105, 106, 108 (красный кадмий), 112, 114, 122 (диметилхинакридон), 123, 146, 149, 166, 168, 170, 172, 175, 176, 178, 179, 180, 184, 185, 190, 192, 193, 202, 209, 215, 216, 217, 219, 220, 223, 226, 227, 228, 238, 240, 254, 255 и 272.
Примеры голубого пигмента включают в себя C.I. пигмент синий 1, 2, 3, 15 (медный фталоцианиновый синий R), 15:1, 15:2, 15:3 (фталоцианин G), 15:4, 15:6 (фталоцианин E), 16, 17:1, 22, 56, 60, 63, 64, кубовый синий 4, и кубовый синий 60.
Примеры пигмента, имеющего промежуточный цвет, включают в себя C.I. пигмент красный 177, 194, 224, C.I. пигмент оранжевый 16, 36, 43, 51, 55, 59, 61, 71, C.I. пигмент фиолетовый 3, 19, 23, 29, 30, 37, 40, 50, C.I. пигмент зеленый 7 и 36, которые используются для красного цвета, зеленого цвета и синего цвета.
Количество пигмента особенно не ограничивается и может быть подходящим образом выбрано в зависимости от намеченной цели. Это количество предпочтительно составляет от 2 мас.% до 15 мас.% относительно общего количества чернил для струйной записи.
<ДРУГИЕ КОМПОНЕНТЫ>
Другие компоненты особенно не ограничиваются и могут быть подходящим образом выбраны в зависимости от намеченной цели. Примеры таких компонентов включают в себя регуляторы pH, антисептические/антифунгицидные средства, хелатирующие реагенты, антикоррозионные средства, антиоксиданты, поглотители ультрафиолетового излучения, поглотители кислорода и светостабилизаторы.
Регулятор pH особенно не ограничивается и может быть соответственно выбран в зависимости от намеченной цели, при условии, что он может регулировать значение pH, не оказывая отрицательного воздействия на свойства чернил для струйной записи. Примеры регулятора pH включают в себя амины, такие как диэтаноламин и триэтаноламин, гидроксиды щелочных металлов, такие как гидроксид лития, гидроксид натрия и гидроксид калия; гидроксиды аммония; гидроксиды четвертичного аммония; гидроксиды четвертичного фосфония; карбонаты щелочных металлов, такие как карбонат лития, карбонат натрия и карбонат калия; а также производные аминопропандиола. Из них соединения аминопропандиола являются особенно предпочтительными.
Примеры соединения аминопропандиола включают в себя 1-амино-2,3-пропандиол, l-метиламино-2,3-пропандиол, 2-амино-2-метил-l,3-пропандиол и 2-амино-2-этил-1,3-пропандиол.
- Антисептическое/антифунгицидное средство -
Примеры антисептического/антифунгицидного средства включают в себя дегидроацетат натрия, сорбат натрия, 2-пиридинтиол-l-оксид натрия, бензоат натрия и пентахлорфенол натрия.
- Хелатирующий реагент -
Примеры хелатирующего реагента включают в себя этилендиаминтетраацетат натрия, нитрилотриацетат натрия, гидроксиэтилэтилендиаминтриацетат натрия, диэтилентриаминпентаацетат натрия, и урамилдиацетат натрия.
- Антикоррозионное средство -
Примеры антикоррозионного средства включают в себя кислые сульфиты, тиосульфат натрия, тиодигликолят аммония, диизопропиламмонийнитрат, тетранитрат пентаэритрита и нитрат дициклогексиламмония.
- Антиоксидант -
Примеры антиоксиданта включают в себя фенольные антиоксиданты (включая стерически затрудненные фенольные антиоксиданты), аминовые антиоксиданты, серные антиоксиданты и фосфорные антиоксиданты.
Примеры фенольных антиоксидантов (включая стерически затрудненные фенольные антиоксиданты) включают в себя бутилированный гидроксианизол, 2,6-ди-трет-бутил-4-этилфенол, стеарил-п-(3,5-ди-трет-бутил-4-гидроксифенил)пропионат, 2,2'-метиленбис(4-метил-6-трет-бутилфенол), 2,2'-метиленбис(4-этил-6-трет-бутилфенол), 4,4'-бутилиденбис(3-метил-6-трет-бутилфенол), 3,9-бис[1,1-диметил-2-[п-(3-трет-бутил-4-гидрокси-5-метилфенил)пропионилокси]этил]-2,4,8,10-тетраоксаспиро[5,5]ундекан, l,l,3-трис(2-метил-4-гидрокси-5-трет-бутилфенил)бутан, l,3,5-триметил-2,4,6-трис(3,5-ди-трет-бутил-4-гидроксибензил)бензол и тетракис[метилен-3-(3',5'-ди-трет-бутил-4'-гидроксифенил)пропионат]метан.
Примеры аминовых антиоксидантов включают в себя фенил-п-нафтиламин, oc-нафтиламин, N,N'-ди-сек-бутил-п-фенилендиамин, фенотиазин, N,N'-дифенил-п-фенилендиамин, 2,6-ди-трет-бутил-п-крезол, 2,6-ди-трет-бутилфенол, 2,4-диметил-6-трет-бутил-фенол, бутилгидроксианизол, 2,2'-метиленбис(4-метил-6-трет-бутилфенол), 4,4'-бутилиденбис(3-метил-6-трет-бутилфенол), 4,4'-тиобис(3-метил-6-трет-бутилфенол), тетракис[метилен-3-(3,5-ди-трет-бутил-4-дигидроксифенил)пропионат]метан и 1,1,3-трис(2-метил-4-гидрокси-5-трет-бутилфенил)бутан.
Примеры серных антиоксидантов включают в себя дилаурил-3,3'-тиодипропионат, дистеарилтиодипропионат, лаурилстеарилтиодипропионат, димиристил-3,3'-тиодипропионат, дистеарил-β,β'-тиодипропионат, 2-меркаптобензимидазол и дилаурилсульфид.
Примеры фосфорных антиоксидантов включают в себя трифенилфосфит, октадецилфосфит, триизодецилфосфит, трилаурилтритиофосфит и тринонилфенилфосфит.
- ПОГЛОТИТЕЛЬ УЛЬТРАФИОЛЕТОВОГО ИЗЛУЧЕНИЯ -
Примеры поглотителя ультрафиолетового излучения включают в себя бензофеноновые поглотители ультрафиолетового излучения, бензотриазольные поглотители ультрафиолетового излучения, салицилатные поглотители ультрафиолетового излучения, цианакрилатные поглотители ультрафиолетового излучения и поглотители ультрафиолетового излучения на основе комплексных солей никеля.
Примеры бензофеноновых поглотителей ультрафиолетового излучения включают в себя 2-гидрокси-4-н-октоксибензофенон, 2-гидрокси-4-н-додецилоксибензофенон, 2,4-дигидроксибензофенон, 2-гидрокси-4-метоксибензофенон и 2,2',4,4'-тетрагидроксибензофенон.
Примеры бензотриазольных поглотителей ультрафиолетового излучения включают в себя 2-(2'-гидрокси-5'-трет-октилфенил)бензотриазол, 2-2'-гидрокси-5'-метилфенил)бензотриазол, 2-(2'-гидрокси-4'-октоксифенил)бензотриазол и 2-2'-гидрокси-3'-трет-бутил-5'-метилфенил)-5-хлорбензотриазол.
Примеры салицилатных поглотителей ультрафиолетового излучения включают в себя фенилсалицилат, п-трет-бутилфенилсалицилат и п-октилфенилсалицилат.
Примеры цианакрилатных поглотителей ультрафиолетового излучения включают в себя этил-2-циано-3,3'-дифенилакрилат, метил-2-циано-3-метил-3-(п-метоксифенил)акрилат и бутил-2-циано-3-метил-3-(п-метоксифенил)акрилат.
Примеры поглотителей ультрафиолетового излучения на основе комплексных солей никеля включают в себя бис(октилфенил)сульфид никеля, 2,2'-тиобис(4-трет-октилфелат)-н-бутиламин никеля (II), 2,2'-тиобис(4-трет-октилфелат)-2-этилгексиламин никеля (II) и 2,2'-тиобис(4-трет-октилфелат)триэтаноламин никеля (II).
Чернила для струйной записи по настоящему изобретению особенно не ограничиваются и могут быть произведены любым известным способом. Например, краситель, соединение, содержащее группу, описываемую Структурной формулой (1) (фторсодержащее поверхностно-активное вещество), вода, растворимый в воде органический растворитель, пеногаситель, и опционально используемые другие компоненты смешиваются вместе с использованием, например, песочной мельницы, шаровой мельницы, вальцовой дробилки, бисерной мельницы, нономайзера, гомогенизатора или устройства ультразвукового диспергирования, и получаемая смесь подвергается фильтрации для того, чтобы удалить грубые частицы, используя фильтр или устройство разделения центрифугированием, а также дополнительной дегазации, чтобы таким образом произвести чернила для струйной записи по настоящему изобретению. Перемешивание и смешивание могут быть выполнены с помощью, например, обыкновенного смесителя, использующего перемешивающие лопасти, магнитной мешалки или высокоскоростного диспергирующего устройства.
Окраска чернил для струйной записи по настоящему изобретению особенно не ограничивается и может быть подходящим образом выбрана в зависимости от намеченной цели. Например, чернила для струйной записи окрашиваются в желтый, пурпурный, голубой или черный цвет. Когда запись выполняется с использованием набора чернил, в котором два или больше из цветов используются вместе, можно сформировать многокрасочное изображение, и когда запись выполняется с использованием набора чернил, в котором все цвета используются вместе, можно сформировать полноцветное изображение.
Свойства чернил для струйной записи по настоящему изобретению особенно не ограничиваются и могут быть подходящим образом выбраны в зависимости от намеченной цели. Например, желательно, чтобы поверхностное натяжение и значение pH чернил для струйной записи находились в следующих диапазонах.
Поверхностное натяжение чернил для струйной записи предпочтительно составляет от 25 мН/м до 55 мН/м при температуре 20°C. Когда поверхностное натяжение чернил для струйной записи составляет 25 мН/м или больше, может быть достигнуто устойчивое разбрызгивание без размытости на носителе записи. В то же время, поверхностное натяжение чернил для струйной записи составляет 55 мН/м или меньше, чернила достаточно проникают в носитель записи, и могут быть высушены за короткий период времени.
Значение pH чернил для струйной записи предпочтительно составляет, например, от 7 до 10.
Чернила для струйной записи по настоящему изобретению могут подходящим образом использоваться в различных областях, например, они могут подходящим образом использоваться в устройствах формирования изображения (например, принтерах), использующих способ струйной записи. Например, чернила для струйной записи могут использоваться в принтере, который имеет функцию улучшения фиксации печати путем нагрев носителя записи и чернил для струйной записи до температуры от 50°C до 200°C во время, до или после печати. Чернила для струйной записи могут, в частности, подходящим образом использоваться в чернильном картридже, в устройстве для струйной записи и в способе струйной записи по настоящему изобретению, которые будут описаны ниже.
(ЧЕРНИЛЬНЫЙ КАРТРИДЖ)
Чернильный картридж по настоящему изобретению включает в себя чернила для струйной записи по настоящему изобретению, а также контейнер, который вмещает в себя чернила для струйной записи по настоящему изобретению; и дополнительно включает в себя другие элементы, подходящим образом выбранные в соответствии с потребностью.
Этот контейнер особенно не ограничивается, и его форма, структура, размер и материал могут быть подходящим образом выбраны в зависимости от намеченной цели. Подходящие примеры контейнера включают в себя контейнер, имеющий по меньшей мере мешок для чернил, сформированный, например, из ламинированной алюминием пленки или полимерной пленки.
Далее чернильный картридж будет описан со ссылками на Фиг. 1 и Фиг. 2. Фиг. 1 представляет собой схематическое изображение одного примера чернильного картриджа по настоящему изобретению, а Фиг. 2 представляет собой схематическое изображение чернильного картриджа, изображенного на Фиг. 1, вместе с корпусом (внешним корпусом).
В чернильном картридже 200, показанном на Фиг. 1, чернила подаются через входное отверстие 242 для чернил в мешок 241 для чернил, и входное отверстие 242 для чернил закрывается посредством способа оплавления после выпуска воздуха. Когда чернильный картридж используется, выпускное отверстие 243 для чернил, сделанное из резинового элемента, протыкается иглой основного корпуса устройства струйной записи.
Мешок 241 для чернил формируется из воздухонепроницаемого упаковочного элемента, такого как ламинированная алюминием пленка. Как показано на Фиг. 2, этот мешок 241 для чернил обычно размещается в корпусе 244 пластмассового картриджа и съемным образом устанавливается на разнообразные струйные устройства записи.
Чернильный картридж по настоящему изобретению вмещает в себя чернила для струйной записи по настоящему изобретению и может быть съемным образом установлен на разнообразных струйных устройствах записи. Особенно желательно, чтобы чернильный картридж съемным образом устанавливался на устройство для струйной записи по настоящему изобретению, описанное ниже.
(УСТРОЙСТВО ДЛЯ СТРУЙНОЙ ЗАПИСИ И СПОСОБ СТРУЙНОЙ ЗАПИСИ)
Устройство для струйной записи по настоящему изобретению включает в себя по меньшей мере блок выброса чернил, и дополнительно включает в себя другие блоки, подходящим образом выбранные в соответствии с потребностью, такие как блок генерации стимула (управляющего воздействия), реверсивный блок и блок управления.
Способ струйной записи, используемый в настоящем изобретении, включает в себя по меньшей мере этап выброса чернил, и дополнительно включает в себя другие этапы, подходящим образом выбранные в соответствии с потребностью, такие как этап генерации стимула, реверсивный этап и этап управления.
Способ струйной записи, используемый в настоящем изобретении, может быть подходящим образом выполнен устройством для струйной записи по настоящему изобретению, а этап выброса чернил может быть подходящим образом выполнен блоком выброса чернил. Кроме того, другие этапы могут быть подходящим образом выполнены другими блоками.
<ЭТАП ВЫБРОСА ЧЕРНИЛ И БЛОК ВЫБРОСА ЧЕРНИЛ>
Этап выброса чернил является этапом применения стимула для струйных чернил по настоящему изобретению для того, чтобы выбросить чернила для струйной записи и таким образом сформировать изображение.
Блок выброса чернил является блоком, выполненным с возможностью применения стимула к струйным чернилам по настоящему изобретению для того, чтобы выбросить чернила для струйной записи и тем самым сформировать изображение. Блок выброса чернил особенно не ограничивается, и его примеры включают в себя записывающие головки, оборудованные соплами для выброса чернил.
В настоящем изобретении по меньшей мере часть камеры для жидкости, блока гидравлического сопротивления, диафрагмы, и элемента сопла записывающей головки предпочтительно формируется из материала, содержащего кремний или никель или и то, и другое.
Кроме того, диаметр сопла предпочтительно составляет 30 мкм или меньше, и более предпочтительно от 1 мкм до 20 мкм.
Записывающая головка предпочтительно имеет пластину с соплами, у которой поверхность выброса чернил подвергнута обработке водоотталкивающим средством. Обработка водоотталкивающим средством предпочтительно является обработкой, выбираемой из соосаждения PTFE-Ni, обработки фторопластом и обработки силиконовой смолой.
Кроме того, устройство для струйной записи предпочтительно выполнено с возможностью иметь подрезервуар для подачи чернил для струйной записи к записывающей головке так, чтобы подрезервуар пополнялся чернилами для струйной записи из чернильного картриджа через подающую трубку.
Желательно, чтобы капельки чернил для струйной записи имели размер, например, от 3 пл до 40 пл, скорость выброса от 5 м/с до 20 м/с, частоту возбуждения, составляющую 1 кГц или больше, и разрешение 300 точек на дюйм или больше.
<ДРУГИЕ ЭТАПЫ И ДРУГИЕ БЛОКИ>
Примеры других этапов включают в себя этап генерации стимула и этап управления.
Примеры других блоков включают в себя блок генерации стимула и блок управления.
- Этап генерации стимула и блок генерации стимула -
Стимул может быть сгенерирован, например, блоком генерации стимула, и сам стимул особенно не ограничивается и может быть подходящим образом выбран в зависимости от намеченной цели. Примеры стимула включают в себя тепло (температуру), давление, вибрацию и свет. Они могут использоваться по отдельности или в комбинации. Из них тепло и давление являются подходящими.
Примеры блока генерации стимула включают в себя нагреватели, нагнетатели, пьезоэлектрические элементы, генераторы вибрации, ультразвуковые осцилляторы и лампы. Конкретные примеры этого включают в себя пьезоэлектрический исполнительный механизм, такой как пьезоэлектрический элемент, тепловой исполнительный механизм, который использует термоэлектрический преобразовательный элемент, такой как экзотермический резистивный элемент, и использует фазовое превращение, вызываемое кипением пленки жидкости, исполнительный механизм из сплава, обладающего памятью формы, который использует изменение фазы металла, вызываемое изменением температуры, а также электростатический исполнительный механизм, который использует силу электростатического поля.
Аспект выброса чернил для струйной записи особенно не ограничивается и изменяется, например, в зависимости от типа стимула. В случае когда стимулом является «тепло», существует, например, способ, в котором тепловая энергия, соответствующая сигналу записи, передается чернилам для струйной записи в записывающей головке, используя, например, термическую головку, под воздействием тепловой энергии в чернилах для струйной записи образуются пузырьки, и чернила для струйной записи выбрасываются в виде капелек из отверстий сопел записывающей головки под действием давления пузырьков. Между тем в случае, когда стимулом является «давление», существует, например, способ, в котором путем подачи напряжения к пьезоэлектрическому элементу, связанному местом, называемым камерой повышенного давления, которая находится на пути потока чернил в записывающей головке, пьезоэлектрический элемент изгибается, объем камеры повышенного давления уменьшается, и таким образом чернила выбрасываются в виде капелек из отверстий сопел записывающей головки
- Этап управления и блок управления -
Этап управления является этапом управления операциями вышеупомянутых этапов и может быть выполнен блоком управления. Блок управления особенно не ограничивается и может быть подходящим образом выбран в зависимости от намеченной цели. Примеры этого включают в себя программируемый контроллер и компьютер.
Один вариант осуществления, в котором способ струйной записи, используемый в настоящем изобретении, выполняется устройством для струйной записи по настоящему изобретению, будет описан далее со ссылками на чертежи.
Устройство для струйной записи, изображенное на Фиг. 3, включает в себя основной корпус 101 устройства, лоток 102 подачи бумаги для ввода бумаги в основной корпус 101 устройства, выходной лоток 103 для бумаги для хранения бумаги, которая была введена в основной корпус 101 устройства и на которой были записаны (сформированы) изображения, а также секцию 104 загрузки чернильных картриджей. Операционный блок 105, состоящий из, например, операционных кнопок и дисплея, размещается на верхней поверхности секции 104 загрузки чернильных картриджей. Секция 104 загрузки чернильных картриджей имеет переднюю крышку 115, которая может открываться и закрываться для того, чтобы можно было присоединять и отсоединять чернильный картридж 200. На Фиг. 3 ссылочная цифра 111 обозначает верхнюю крышку, а справочная цифра 112 обозначает переднюю поверхность передней крышки.
В основном корпусе 101 устройства, как показано на Фиг. 4, каретка 133 поддерживается с возможностью свободного скольжения в главном направлении сканирования направляющим стержнем 131, который является направляющим элементом, поперечно проходящим между левой и правой боковыми пластинами (не изображены), и опорой 132; и каретка 133 перемещается для сканирования с помощью главного сканирующего двигателя (не изображен).
Записывающая головка 134, составленная из четырех головок, которые выбрасывают капельки желтых (Y), голубых (C), пурпурных (M) и черных (Bk) чернил, устанавливается на каретке 133 таким образом, что множество отверстий для выброса чернил выровнены в направлении, пересекающем направление главного сканирования, и таким образом, что направление выброса капелек чернил обращено вниз.
Для каждой из головок, составляющих записывающую головку 134, можно использовать, например, головку, снабженную любым из следующих исполнительных механизмов в качестве энергогенерирующего блока для выброса чернил: пьезоэлектрический исполнительный механизм, такой как пьезоэлектрический элемент, тепловой исполнительный механизм, который использует термоэлектрический преобразовательный элемент, такой как экзотермический резистивный элемент, и использует фазовое превращение, вызываемое кипением пленки жидкости, исполнительный механизм из сплава, обладающего памятью формы, который использует изменение фазы металла, вызываемое изменением температуры, а также электростатический исполнительный механизм, который использует силу электростатического поля.
Кроме того, каретка 133 включает в себя подрезервуары 135 для подачи чернил каждого цвета к записывающей головке 134. Каждый подрезервуар 135 снабжается и пополняется струйными чернилами по настоящему изобретению из чернильного картриджа 200 по настоящему изобретению, загруженного в секцию 104 загрузки чернильных картриджей, через трубку подачи чернил для записи (не изображена).
Тем временем в качестве блока подачи бумаги для подачи листов бумаги 142, загруженных на секцию загрузки бумаги (прижимную пластину) 141 лотка 102 подачи бумаги, предусматривается полукруглый ролик [ролик 143 подачи бумаги], который подает листы бумаги 142 один за другим из секции загрузки бумаги 141, и разделительная пластина 144, которая обращена к ролику 143 подачи бумаги и формируется из материала с большим коэффициентом трения. Эта разделительная пластина 144 смещена в направлении к ролику 143 подачи бумаги.
В качестве передающего блока для передачи бумаги 142, которая была подана из этого блока подачи бумаги, под записывающей головкой 134 предусматриваются передающий ремень 151 для передачи бумаги 142 посредством электростатической адсорбции, встречный ролик 152 для передачи бумаги 142, которая посылается из блока подачи бумаги посредством направляющей 145, так что бумага 142 зажимается между встречным роликом 152 и передающим ремнем 151; передающая направляющая 153 для изменения направления бумаги 142, которая посылается вверх по существу в вертикальном направлении, приблизительно на 90° так, чтобы она соответствовала передающему ремню 151; и окончательный прижимной ролик 155, смещаемый в направлении к передающему ремню 151 прижимным элементом 154. Кроме того, предусматривается зарядный ролик 156 в качестве зарядного устройства для заряда поверхности передающего ремня 151.
Передающий ремень 151 является бесконечным ремнем и способен циркулярно перемещаться в направлении передачи с тем, чтобы проходить вокруг передающего ролика 157 и натяжного ролика 158 в натянутом состоянии. Передающий ремень 151 имеет, например, поверхностный слой, служащий в качестве адсорбирующей бумагу поверхности, который формируется из полимерного материала, такого как сополимер этилена и тетрафторэтилена (ETFE), имеющий толщину приблизительно 40 мкм, сопротивление которого не регулируется, и задний слой (слой промежуточного сопротивления, заземленный слой), который формируется из того же самого материала, что и поверхностный слой, но сопротивление которого было отрегулировано с использованием углерода. С обратной стороны передающего ремня 151 располагается направляющий элемент 161, соответствующий области, в которой печать выполняется записывающей головкой 134. Дополнительно к этому в качестве блока выдачи бумаги 142, на которой изображения были записаны записывающей головкой 134, предусматривается разделительный захват 171 для того, чтобы отделять бумагу 142 от передающего ремня 151, ролик 172 выдачи бумаги и малый ролик 173 выдачи бумаги с лотком 103 выдачи бумаги, помещенным ниже ролика 172 выдачи бумаги.
Двусторонний блок 181 подачи бумаги устанавливается на задней поверхностной части основного корпуса 101 устройства свободно отсоединяемым образом.
Двусторонний блок 181 подачи бумаги принимает бумагу 142, возвращенную за счет вращения передающего ремня 151 в противоположном направлении и переворачивает ее, а затем повторно подает ее между встречным роликом 152 и передающим ремнем 151. Дополнительно к этому блок 182 ручной подачи бумаги предусматривается на верхней поверхности двустороннего блока 181 подачи бумаги.
В этом устройстве для струйной записи листы бумаги 142 подаются один за другим из блока подачи бумаги, и бумага 142, подаваемая вверх по существу в вертикальном направлении, направляется направляющей 145 и передается между передающим ремнем 151 и встречным роликом 152. Кроме того, направление передачи бумаги 142 изменяется приблизительно на 90°, поскольку конец бумаги 142 направляется передающей направляющей 153 и прижимается к передающему ремню 151 конечным прижимным роликом 155.
В этом случае передающий ремень 151 заряжается заряжающим роликом 156, и бумага 142 электростатически адсорбируется на передающем ремне 151 и таким образом передается. Здесь путем приведения в действие записывающей головки 134 в соответствии с сигналами изображения при одновременном перемещении каретки 133, капельки чернил выбрасываются на бумагу 142 при остановке так, чтобы выполнить запись для одной линии, и после того, как бумага 142 перемещается на предопределенное расстояние, выполняется запись следующей линии. При получении сигнала завершения записи или такого сигнала, как сигнал того, что задний конец бумаги 142 достиг области записи, операция записи заканчивается, и бумага 142 выгружается на выходной лоток 103 для бумаги.
Как только обнаруживается, что количество чернил, остающихся в подрезервуарах 135, является слишком малым, необходимое количество чернил подается из чернильного картриджа 200 в подрезервуары 135.
Что касается этого устройства для струйной записи, когда чернила в чернильном картридже 200 заканчиваются, можно заменить только мешок для чернил в чернильном картридже 200 путем разборки корпуса чернильного картриджа 200. Кроме того, даже когда чернильный картридж 200 размещается продольно и использует структуру с загрузкой спереди, возможно устойчиво подавать чернила. Следовательно, даже когда основной корпус 101 устройства устанавливается с небольшим пространством над ним, например когда основной корпус 101 устройства помещается в стойке или когда что-то размещается над основным корпусом 101 устройства, можно легко заменить чернильный картридж 200.
Следует отметить, что хотя способ струйной записи по настоящему изобретению был описан со ссылкой на пример, в котором он применяется к устройству для струйной записи серийного типа (челночного типа), где каретка выполняет сканирование, способ струйной записи по настоящему изобретению также может быть применен к устройствам для струйной записи линейного типа, снабженным головками линейного типа.
Кроме того, устройство для струйной записи и способ струйной записи по настоящему изобретению могут быть применены к различным типам записи на основе систем струйной записи. Например, устройство для струйной записи и способ струйной записи по настоящему изобретению могут быть в частности подходящим образом применены к струйным принтерам, факсимильным устройствам, копировальным устройствам, многофункциональному периферийному оборудованию, включающему в себя принтер/факс/копировальное устройство и т.д.
<ЗАПИСАННЫЙ ЧЕРНИЛАМИ МАТЕРИАЛ>
Записанный чернилами материал, используемый в настоящем изобретении, включает в себя носитель записи и изображение, сформированное на носителе записи чернилами для струйной записи по настоящему изобретению.
- Носитель записи -
Носитель записи особенно не ограничивается и может быть подходящим образом выбран в зависимости от намеченной цели. Может использоваться любой носитель записи, имеющий способность абсорбировать чернила для струйной записи (например, бумага), а также носитель записи, по существу не имеющий способности абсорбировать чернила для струйной записи.
Примеры носителя записи включают в себя: пластмассовые листы, сделанные из основных материалов, таких как полиэтилентерефталаты, поликарбонаты, полипропилены, полиэтилены, полисульфоны, смолы ABS и поливинилхлориды; носители записи, сформированные путем термической металлизации поверхности металла, такого как латунь, железо, алюминий, нержавеющая сталь (SUS) или медь, или неметаллического основного материала, например, путем осаждения из паровой фазы; носители записи, сформированные путем обработки бумаги, служащей основным материалом, водоотталкивающим средством; а также носители записи, сформированные из так называемых керамических материалов, которые получаются путем обжига неорганического материала при высокой температуре. Среди них бумага является предпочтительной с точки зрения экономичности и естественности текстуры. В настоящем изобретении может использоваться любая гладкая бумага и негладкая бумага.
Бумага, служащая в качестве носителя записи, классифицируется на гладкую бумагу или негладкую бумагу с точки зрения измерения ее гладкости.
Негладкая бумага имеет гладкость менее 500 с и является простой бумагой, не подвергавшейся обработке, такой как покрытие поверхности.
Многие виды гладкой бумаги подвергаются обработке покрытия поверхности. Гладкая бумага имеет гладкость 500 с или больше, и примеры такой бумаги включают в себя лощеную бумагу, такую как мелованная бумага с высоким глянцем и бумага с литым покрытием.
Гладкость может быть измерена, например, с помощью измерителя типа Oken, в котором полая головка помещается на бумажную поверхность и давление внутри нее уменьшается, после чего время (в секундах), за которое определенное количество воздуха протекает через зазор между головкой и поверхностью бумаги, измеряется для того, чтобы получить гладкость.
ПРИМЕРЫ
Далее настоящее изобретение будет описано посредством Примеров, которые не должны рассматриваться как ограничивающие настоящее изобретение.
(ПРИМЕР ПОДГОТОВКИ 1)
- Подготовка жидкой дисперсии черного пигмента -
2
В 3000 мл 2,5-нормального раствора сульфата натрия добавлялось 90 г углеродной сажи, имеющей удельную поверхность CTAB, равную 150 м/г и маслопоглощение DBP, равное 100 мл/100 г, а затем смесь перемешивалась при температуре 60°C со скоростью 300 об/мин и оставлялась для реакции на 10 часов, и таким образом углеродная сажа окислялась. Эта реакционная смесь фильтровалась, затем углеродная сажа, которая была отфильтрована, нейтрализовалась раствором гидроксида натрия и подвергалась ультрафильтрации. Полученная углеродная сажа промывалась водой, сушилась и диспергировалась в очищенной воде таким образом, чтобы концентрация пигмента составила 20 мас.%. Посредством вышеупомянутой процедуры была подготовлена жидкая дисперсия черного пигмента Примера подготовки 1.
(ПРИМЕР ПОДГОТОВКИ 2)
- Подготовка жидкой дисперсии желтого пигмента -
C.I. пигмент желтый 128 был подвергнут обработке низкотемпературной плазмой для того, чтобы приготовить желтый пигмент с введенной в него группой карбоновой кислоты. Приготовленный желтый пигмент был диспергирован в ионообменной воде, и полученный диспергированный продукт был подвергнут обессоливанию и концентрации с помощью мембраны ультрафильтрации для того, чтобы тем самым приготовить жидкую дисперсию желтого пигмента Примера подготовки 2, имеющую концентрацию пигмента, равную 15 мас.%.
(ПРИМЕР ПОДГОТОВКИ 3)
- Подготовка жидкой дисперсии пурпурного пигмента -
Поверхностно-модифицированный пурпурный пигмент был подготовлен тем же самым образом, что и в Примере подготовки 2, за исключением того, что C.I. пигмент желтый 128 был заменен на C.I. пигмент красный 122. Приготовленный пурпурный пигмент был диспергирован в ионообменной воде, и полученный диспергированный продукт был подвергнут обессоливанию и концентрации с помощью мембраны ультрафильтрации для того, чтобы тем самым приготовить жидкую дисперсию пурпурного пигмента Примера подготовки 3, имеющую концентрацию пигмента, равную 15 мас.%.
(ПРИМЕР ПОДГОТОВКИ 4)
- Подготовка жидкой дисперсии голубого пигмента -
Поверхностно-модифицированный голубой пигмент был подготовлен тем же самым образом, что и в Примере подготовки 2, за исключением того, что C.I. пигмент желтый 128 был заменен на C.I. пигмент голубой 15:3. Приготовленный голубой пигмент был диспергирован в ионообменной воде, и полученный диспергированный продукт был подвергнут обессоливанию и концентрации с помощью мембраны ультрафильтрации для того, чтобы тем самым приготовить жидкую дисперсию голубого пигмента Примера подготовки 4, имеющую концентрацию пигмента, равную 15 мас.%.
(ПРИМЕР 1)
Композиция чернил, имеющая следующий состав, была подготовлена, а затем отфильтрована через мембранный фильтр, имеющий средний размер пор 0,8 мкм, чтобы таким образом приготовить голубые чернила Примера 1.
[МАТЕРИАЛЫ ЧЕРНИЛ И ИХ КОЛИЧЕСТВА]
Жидкая дисперсия голубого пигмента Примера подготовки 4 (концентрация пигмента: 15 мас.%): 20,00 мас.%
1,3-бутандиол: 23,00 мас.%
Глицерин: 8,00 мас.%
2-этил-1,3-гександиол: 2,00 мас.%
CAPSTONE FS-3100 (продукт компании DuPont Co.): 0,04 мас.%
PROXEL LV (продукт компании Avecia Biotechnology Inc., 1,2-бензизотиазолин-3-он, фунгицид): 0,20 мас.%
Силиконовый пеногаситель (SH5500, продукт компании Dow Corning Toray Co.): 0,05 мас.%
2-амино-2-этил-1,3-пропандиол: 0,30 мас.%
Ионообменная вода: остаток (всего: 100 мас.%)
(ПРИМЕР 2)
Композиция чернил, имеющая следующий состав, была подготовлена обычным способом, а затем фильтровалась через мембранный фильтр, имеющий средний размер пор 0,8 мкм, чтобы таким образом подготовить голубые чернила Примера 2.'
[МАТЕРИАЛЫ ЧЕРНИЛ И ИХ КОЛИЧЕСТВА]
Жидкая дисперсия голубого пигмента Примера подготовки 4 (концентрация пигмента: 15 мас.%): 20,00 мас.%
3-метил-1,3-бутандиол: 10,00 мас.%
Гексиленгликоль: 4,00 мас.%
Глицерин: 8,00 мас.%
2-этил-1,3-гександиол: 2,00 мас.%
CAPSTONE FS-3100 (продукт компании DuPont Co.): 0,10 мас.%
PROXEL LV (продукт компании Avecia Biotechnology Inc., 1,2-бензизотиазолин-3-он, фунгицид): 0,20 мас.%
Силиконовый пеногаситель (КМ-72F, продукт компании Shin-Etsu Silicone Co., Ltd.): 0,10 мас.%
2-амино-2-этил-1,3-пропандиол: 0,50 мас.%
Ионообменная вода: остаток (всего: 100 мас.%)
(ПРИМЕР 3)
Композиция чернил, имеющая следующий состав, была подготовлена обычным способом, а затем фильтровалась через мембранный фильтр, имеющий средний размер пор 0,8 мкм, чтобы таким образом подготовить голубые чернила Примера 3.
[МАТЕРИАЛЫ ЧЕРНИЛ И ИХ КОЛИЧЕСТВА]
Жидкая дисперсия голубого пигмента Примера подготовки 4 (концентрация пигмента: 15 мас.%): 20,00 мас.%
3-метил-1,3-бутандиол: 13,00 мас.%
3-метил-1,5-пентандиол: 10,50 мас.%
Глицерин: 8,00 мас.%
2,2,4-триметил-1,3-пентандиол: 2,00 мас.%
CAPSTONE FS-3100 (продукт компании DuPont Co.): 0,30 мас.%
PROXEL LV (продукт компании Avecia Biotechnology Inc., 1,2-бензизотиазолин-3-он, фунгицид): 0,20 мас.%
Силиконовый пеногаситель (КМ-98, продукт компании Shin-Etsu Silicone Co., Ltd.): 0,50 мас.%
2-амино-2-этил-1,3-пропандиол: 0,50 мас.%
Ионообменная вода: остаток (всего: 100 мас.%)
(ПРИМЕР 4)
Композиция чернил, имеющая следующий состав, была подготовлена
обычным способом, а затем фильтровалась через мембранный фильтр, имеющий средний размер пор 0,8 мкм, чтобы таким образом подготовить голубые чернила Примера 4.
[МАТЕРИАЛЫ ЧЕРНИЛ И ИХ КОЛИЧЕСТВА]
Жидкая дисперсия голубого пигмента Примера подготовки 4 (концентрация пигмента: 15 мас.%): 20,00 мас.%
1,3-бутандиол: 23,00 мас.%
Глицерин: 8,00 мас.%
2-этил-1,3-гександиол: 2,00 мас.%
CAPSTONE FS-3100 (продукт компании DuPont Co.): 1,25 мас.%
PROXEL LV (продукт компании Avecia Biotechnology Inc., 1,2-бензизотиазолин-3-он, фунгицид): 0,20 мас.%
Силиконовый пеногаситель (SM5571 EMULSION, продукт компании Dow Corning Toray Co.): 0,04 мас.%
2-амино-2-этил-1,3-пропандиол: 0,30 мас.%
Ионообменная вода: остаток (всего: 100 мас.%)
(ПРИМЕР 5)
Композиция чернил, имеющая следующий состав, была подготовлена обычным способом, а затем фильтровалась через мембранный фильтр, имеющий средний размер пор 0,8 мкм, чтобы таким образом подготовить пурпурные чернила Примера 5.
[МАТЕРИАЛЫ ЧЕРНИЛ И ИХ КОЛИЧЕСТВА]
Жидкая дисперсия пурпурного пигмента Примера подготовки 3 (концентрация пигмента: 15 мас.%): 20,00 мас.%
1,3-бутандиол: 22,50 мас.%
Глицерин: 9,00 мас.%
2-этил-1,3-гександиол: 2,00 мас.%
CAPSTONE FS-3100 (продукт компании DuPont Co.): 0,05 мас.%
PROXEL LV (продукт компании Avecia Biotechnology Inc., 1,2-бензизотиазолин-3-он, фунгицид): 0,20 мас.%
Силиконовый пеногаситель (КМ-72F, продукт компании Shin-Etsu Silicone Co., Ltd.): 0,40 мас.%
2-амино-2-этил-1,3-пропандиол: 0,30 мас.%
Ионообменная вода: остаток (всего: 100 мас.%)
(ПРИМЕР 6)
Композиция чернил, имеющая следующий состав, была подготовлена обычным способом, а затем фильтровалась через мембранный фильтр, имеющий средний размер пор 0,8 мкм, чтобы таким образом подготовить пурпурные чернила Примера 6.
[МАТЕРИАЛЫ ЧЕРНИЛ И ИХ КОЛИЧЕСТВА]
Жидкая дисперсия пурпурного пигмента Примера подготовки 3 (концентрация пигмента: 15 мас.%): 20,00 мас.%
3-метил-1,3-бутандиол: 11,50 мас.%
Этиленгликоль: 5,00 мас.%
Глицерин: 7,00 мас.%
2-этил-1,3-гександиол: 2,00 мас.%
CAPSTONE FS-3100 (продукт компании DuPont Co.): 1,00 мас.%
PROXEL LV (продукт компании Avecia Biotechnology Inc., 1,2-бензизотиазолин-3-он, фунгицид): 0,20 мас.%
Силиконовый пеногаситель (SM5512, продукт компании Dow Corning Toray Co.): 0,07 мас.%
2-амино-2-этил-1,3-пропандиол: 0,30 мас.%
Ионообменная вода: остаток (всего: 100 мас.%)
(ПРИМЕР 7)
Композиция чернил, имеющая следующий состав, была подготовлена обычным способом, а затем фильтровалась через мембранный фильтр, имеющий средний размер пор 0,8 мкм, чтобы таким образом подготовить пурпурные чернила Примера 7.
[МАТЕРИАЛЫ ЧЕРНИЛ И ИХ КОЛИЧЕСТВА]
Жидкая дисперсия пурпурного пигмента Примера подготовки 3 (концентрация пигмента: 15 мас.%): 20,00 мас.%
3-метил-1,5-пентандиол: 5,00 мас.%
3-метил-1,3-бутандиол: 5,00 мас.%
Глицерин: 10,00 мас.%
2,2,4-триметил-1,3-пентандиол: 2,00 мас.%
CAPSTONE FS-3100 (продукт компании DuPont Co.): 1,50 мас.%
PROXEL LV (продукт компании Avecia Biotechnology Inc., 1,2-бензизотиазолин-3-он, фунгицид): 0,20 мас.%
Силиконовый пеногаситель (КМ-98, продукт компании Shin-Etsu Silicone Co., Ltd.): 0,05 мас.%
2-амино-2-этил-1,3-пропандиол: 0,50 мас.%
Ионообменная вода: остаток (всего: 100 мас.%)
(ПРИМЕР 8)
Композиция чернил, имеющая следующий состав, была подготовлена обычным способом, а затем фильтровалась через мембранный фильтр, имеющий средний размер пор 0,8 мкм, чтобы таким образом подготовить пурпурные чернила Примера 8.
[МАТЕРИАЛЫ ЧЕРНИЛ И ИХ КОЛИЧЕСТВА]
Жидкая дисперсия пурпурного пигмента Примера подготовки 3 (концентрация пигмента: 15 мас.%): 20,00 мас.%
1,3-бутандиол: 22,50 мас.%
Глицерин: 9,00 мас.%
2-этил-1,3-гександиол: 2,00 мас.%
CAPSTONE FS-3100 (продукт компании DuPont Co.): 0,50 мас.%
PROXEL LV (продукт компании Avecia Biotechnology Inc., 1,2-бензизотиазолин-3-он, фунгицид): 0,20 мас.%
Силиконовый пеногаситель (SM5571 EMULSION, продукт компании Dow Corning Toray Co.): 0,60 мас.%
2-амино-2-этил-1,3-пропандиол: 0,30 мас.%
Ионообменная вода: остаток (всего: 100 мас.%)
(ПРИМЕР 9)
Композиция чернил, имеющая следующий состав, была подготовлена обычным способом, а затем фильтровалась через мембранный фильтр, имеющий средний размер пор 0,8 мкм, чтобы таким образом подготовить желтые чернила Примера 9.
[МАТЕРИАЛЫ ЧЕРНИЛ И ИХ КОЛИЧЕСТВА]
Жидкая дисперсия желтого пигмента Примера подготовки 2 (концентрация пигмента: 15 мас.%): 20,00 мас.%
3-метил-1,3-бутандиол: 20,00 мас.%
1,3-бутандиол: 8,50 мас.%
Глицерин: 7,50 мас.%
2-этил-1,3-гександиол: 2,00 мас.%
CAPSTONE FS-3100 (продукт компании DuPont Co.): 0,04 мас.%
Силиконовый пеногаситель (КМ-98, продукт компании Shin-Etsu Silicone Co., Ltd.): 0,50 мас.%
PROXEL LV (продукт компании Avecia Biotechnology Inc., 1,2-бензизотиазолин-3-он, фунгицид): 0,20 мас.%
1-метиламино-2,3-пропандиол: 0,10 мас.%
Ионообменная вода: остаток (всего: 100 мас.%)
(ПРИМЕР 10)
Композиция чернил, имеющая следующий состав, была подготовлена обычным способом, а затем фильтровалась через мембранный фильтр, имеющий средний размер пор 0,8 мкм, чтобы таким образом подготовить желтые чернила Примера 10.
[МАТЕРИАЛЫ ЧЕРНИЛ И ИХ КОЛИЧЕСТВА]
Жидкая дисперсия желтого пигмента Примера подготовки 2 (концентрация пигмента: 15 мас.%): 20,00 мас.%
3-метил-1,5-пентандиол: 12,50 мас.%
3-метил-1,3-бутандиол: 15,00 мас.%
Глицерин: 7,00 мас.%
2,2,4-триметил-1,3-пентандиол: 2,00 мас.%
CAPSTONE FS-3100 (продукт компании DuPont Co.): 1,10 мас.%
Силиконовый пеногаситель (КМ-72F, продукт компании Shin-Etsu Silicone Co., Ltd.): 0,09 мас.%
PROXEL LV (продукт компании Avecia Biotechnology Inc., 1,2-бензизотиазолин-3-он, фунгицид): 0,20 мас.%
2-амино-2-этил-1,3-пропандиол: 0,50 мас.%
Ионообменная вода: остаток (всего: 100 мас.%)
(ПРИМЕР 11)
Композиция чернил, имеющая следующий состав, была подготовлена обычным способом, а затем фильтровалась через мембранный фильтр, имеющий средний размер пор 0,8 мкм, чтобы таким образом подготовить желтые чернила Примера 11.
[МАТЕРИАЛЫ ЧЕРНИЛ И ИХ КОЛИЧЕСТВА]
Жидкая дисперсия желтого пигмента Примера подготовки 2 (концентрация пигмента: 15 мас.%): 20,00 мас.%
1,6-гександиол: 24,50 мас.%
Глицерин: 8,00 мас.%
2-этил-1,3-гександиол: 2,00 мас.%
CAPSTONE FS-3100 (продукт компании DuPont Co.): 0,20 мас.%
PROXEL LV (продукт компании Avecia Biotechnology Inc., 1,2-бензизотиазолин-3-он, фунгицид): 0,20 мас.%
Силиконовый пеногаситель (SM5512, продукт компании Dow Corning Toray Co.): 0,30 мас.%
2-амино-2-этил-1,3-пропандиол: 0,30 мас.%
Ионообменная вода: остаток (всего: 100 мас.%)
(ПРИМЕР 12)
Композиция чернил, имеющая следующий состав, была подготовлена обычным способом, а затем фильтровалась через мембранный фильтр, имеющий средний размер пор 0,8 мкм, чтобы таким образом подготовить черные чернила Примера 12.
[МАТЕРИАЛЫ ЧЕРНИЛ И ИХ КОЛИЧЕСТВА]
Жидкая дисперсия черного пигмента Примера подготовки 1 (концентрация пигмента: 20 мас.%): 20,00 мас.%
2-метил-2,4-пентандиол: 11,50 мас.%
3-метил-1,3-бутандиол: 13,00 мас.%
Глицерин: 7,50 мас.%
2-пирролидон: 2,00 мас.%
CAPSTONE FS-3100 (продукт компании DuPont Co.): 0,60 мас.%
2,2,4-триметил-1,3-пентандиол: 2,00 мас.%
Силиконовый пеногаситель (КМ-72F, продукт компании Shin-Etsu Silicone Co., Ltd.): 0,20 мас.%
PROXEL LV (продукт компании Avecia Biotechnology Inc., 1,2-бензизотиазолин-3-он, фунгицид): 0,20 мас.%
Ионообменная вода: остаток (всего: 100 мас.%)
(ПРИМЕР 13)
Композиция чернил, имеющая следующий состав, была подготовлена обычным способом, а затем фильтровалась через мембранный фильтр, имеющий средний размер пор 0,8 мкм, чтобы таким образом подготовить черные чернила Примера 13.
[МАТЕРИАЛЫ ЧЕРНИЛ И ИХ КОЛИЧЕСТВА]
Жидкая дисперсия черного пигмента Примера подготовки 1 (концентрация пигмента: 20 мас.%): 20,00 мас.%
3-метил-1,3-бутандиол: 22,50 мас.%
Глицерин: 7,50 мас.%
2-пирролидон: 2,00 мас.%
2-этил-1,3-гександиол: 2,00 мас.%
CAPSTONE FS-3100 (продукт компании DuPont Co.): 1,00 мас.%
PROXEL LV (продукт компании Avecia Biotechnology Inc., 1,2-бензизотиазолин-3-он, фунгицид): 0,20 мас.%
Силиконовый пеногаситель (SM5512, продукт компании Dow Corning Toray Co.): 0,10 мас.%
2-амино-2-этил-1,3-пропандиол: 0,50 мас.%
Ионообменная вода: остаток (всего: 100 мас.%)
(ПРИМЕР 14)
Композиция чернил, имеющая следующий состав, была подготовлена обычным способом, а затем фильтровалась через мембранный фильтр, имеющий средний размер пор 0,8 мкм, чтобы таким образом подготовить черные чернила Примера 14.
[МАТЕРИАЛЫ ЧЕРНИЛ И ИХ КОЛИЧЕСТВА]
Жидкая дисперсия черного пигмента Примера подготовки 1 (концентрация пигмента: 20 мас.%): 20,00 мас.%
1,5-пентандиол: 22,50 мас.%
Глицерин: 7,50 мас.%
2-пирролидон: 2,00 мас.%
2-этил-1,3-гександиол: 2,00 мас.%
CAPSTONE FS-3100 (продукт компании DuPont Co.): 0,05 мас.%
PROXEL LV (продукт компании Avecia Biotechnology Inc., 1,2-бензизотиазолин-3-он, фунгицид): 0,20 мас.%
Силиконовый пеногаситель (КМ-98, продукт компании Shin-Etsu Silicone Co., Ltd.): 0,03 мас.%
2-амино-2-этил-1,3-пропандиол: 0,50 мас.%
Ионообменная вода: остаток (всего: 100 мас.%)
(ПРИМЕР 15)
Композиция чернил, имеющая следующий состав, была подготовлена обычным способом, а затем фильтровалась через мембранный фильтр, имеющий средний размер пор 0,8 мкм, чтобы таким образом подготовить пурпурные чернила Примера 15.
[МАТЕРИАЛЫ ЧЕРНИЛ И ИХ КОЛИЧЕСТВА]
Жидкая дисперсия пурпурного пигмента Примера подготовки 3 (концентрация пигмента: 15 мас.%): 20,00 мас.%
1,3-бутандиол: 22,50 мас.%
Глицерин: 9,00 мас.%
2-этил-1,3-гександиол: 2,00 мас.%
CAPSTONE FS-3100 (продукт компании DuPont Co.): 0,30 мас.%
SURFYNOL 104PA (продукт компании Air Products Japan Co., Ltd.): 0,20 мас.%
PROXEL LV (продукт компании Avecia Biotechnology Inc., 1,2-бензизотиазолин-3-он, фунгицид): 0,20 мас.%
Силиконовый пеногаситель (SM5571 EMULSION, продукт компании Dow Corning Toray Co.): 0,60 мас.%
2-амино-2-этил-1,3-пропандиол: 0,30 мас.%
Ионообменная вода: остаток (всего: 100 мас.%)
(ПРИМЕР 16)
Композиция чернил, имеющая следующий состав, была подготовлена обычным способом, а затем фильтровалась через мембранный фильтр, имеющий средний размер пор 0,8 мкм, чтобы таким образом подготовить пурпурные чернила Примера 16.
[МАТЕРИАЛЫ ЧЕРНИЛ И ИХ КОЛИЧЕСТВА]
Жидкая дисперсия пурпурного пигмента Примера подготовки 3 (концентрация пигмента: 15 мас.%): 20,00 мас.%
1,3-бутандиол: 22,50 мас.%
Глицерин: 9,00 мас.%
2-этил-1,3-гександиол: 2,00 мас.%
CAPSTONE FS-3100 (продукт компании DuPont Co.): 0,25 мас.%
SURFYNOL 104PA (продукт компании Air Products Japan Co., Ltd.): 0,25 мас.%
PROXEL LV (продукт компании Avecia Biotechnology Inc., 1,2-бензизотиазолин-3-он, фунгицид): 0,20 мас.%
Силиконовый пеногаситель (SM5571 EMULSION, продукт компании Dow Corning Toray Co.): 0,60 мас.%
2-амино-2-этил-1,3-пропандиол: 0,30 мас.%
Ионообменная вода: остаток (всего: 100 мас.%)
(ПРИМЕР 17)
Композиция чернил, имеющая следующий состав, была подготовлена обычным способом, а затем фильтровалась через мембранный фильтр, имеющий средний размер пор 0,8 мкм, чтобы таким образом подготовить пурпурные чернила Примера 17.
[МАТЕРИАЛЫ ЧЕРНИЛ И ИХ КОЛИЧЕСТВА]
Жидкая дисперсия пурпурного пигмента Примера подготовки 3 (концентрация пигмента: 15 мас.%): 20,00 мас.%
1,3-бутандиол: 22,50 мас.%
Глицерин: 9,00 мас.%
2-этил-1,3-гександиол: 2,00 мас.%
CAPSTONE FS-3100 (продукт компании DuPont Co.): 0,30 мас.%
SURFYNOL 104PA (продукт компании Air Products Japan Co., Ltd.): 0,30 мас.%
PROXEL LV (продукт компании Avecia Biotechnology Inc., 1,2-бензизотиазолин-3-он, фунгицид): 0,20 мас.%
Силиконовый пеногаситель (SM5571 EMULSION, продукт компании Dow Corning Toray Co.): 0,60 мас.%
2-амино-2-этил-1,3-пропандиол: 0,30 мас.%
Ионообменная вода: остаток (всего: 100 мас.%)
(ПРИМЕР 18)
Композиция чернил, имеющая следующий состав, была подготовлена обычным способом, а затем фильтровалась через мембранный фильтр, имеющий средний размер пор 0,8 мкм, чтобы таким образом подготовить голубые чернила Примера 18.
[МАТЕРИАЛЫ ЧЕРНИЛ И ИХ КОЛИЧЕСТВА]
Жидкая дисперсия голубого пигмента Примера подготовки 4 (концентрация пигмента: 15 мас.%): 20,00 мас.%
1,3-бутандиол: 23,00 мас.%
Глицерин: 8,00 мас.%
2-этил-1,3-гександиол: 2,00 мас.%
CAPSTONE FS-30 (продукт компании DuPont Co.): 0,04 мас.%
PROXEL LV (продукт компании Avecia Biotechnology Inc., 1,2-бензизотиазолин-3-он, фунгицид): 0,20 мас.%
Силиконовый пеногаситель (SH5500, продукт компании Dow Corning Toray Co.): 0,05 мас.%
2-амино-2-этил-1,3-пропандиол: 0,30 мас.%
Ионообменная вода: остаток (всего: 100 мас.%)
(ПРИМЕР 19)
Композиция чернил, имеющая следующий состав, была подготовлена обычным способом, а затем фильтровалась через мембранный фильтр, имеющий средний размер пор 0,8 мкм, чтобы таким образом подготовить голубые чернила Примера 19.
[МАТЕРИАЛЫ ЧЕРНИЛ И ИХ КОЛИЧЕСТВА]
Жидкая дисперсия голубого пигмента Примера подготовки 4 (концентрация пигмента: 15 мас.%): 20,00 мас.%
TOC
CAPSTONE FS-34 (продукт компании DuPont Co.): 0,30 мас.%
PROXEL LV (продукт компании Avecia Biotechnology Inc., 1,2-бензизотиазолин-3-он, фунгицид): 0,20 мас.%
Силиконовый пеногаситель (КМ-98, продукт компании Shin-Etsu Silicone Co., Ltd.): 0,50 мас.%
2-амино-2-этил-1,3-пропандиол: 0,50 мас.%
Ионообменная вода: остаток (всего: 100 мас.%)
(ПРИМЕР 20)
Композиция чернил, имеющая следующий состав, была подготовлена обычным способом, а затем фильтровалась через мембранный фильтр, имеющий средний размер пор 0,8 мкм, чтобы таким образом подготовить пурпурные чернила Примера 20.
[МАТЕРИАЛЫ ЧЕРНИЛ И ИХ КОЛИЧЕСТВА]
Жидкая дисперсия пурпурного пигмента Примера подготовки 3 (концентрация пигмента: 15 мас.%): 20,00 мас.%
3-метил-1,3-бутандиол: 11,50 мас.%
Этиленгликоль: 5,00 мас.%
Глицерин: 7,00 мас.%
2-этил-1,3-гександиол: 2,00 мас.%
CAPSTONE FS-34 (продукт компании DuPont Co.): 1,00 мас.%
PROXEL LV (продукт компании Avecia Biotechnology Inc., 1,2-бензизотиазолин-3-он, фунгицид): 0,20 мас.%
Силиконовый пеногаситель (SM5512, продукт компании Dow Corning Toray Co.): 0,07 мас.%
2-амино-2-этил-1,3-пропандиол: 0,30 мас.%
Ионообменная вода: остаток (всего: 100 мас.%)
(ПРИМЕР 21)
Композиция чернил, имеющая следующий состав, была подготовлена обычным способом, а затем фильтровалась через мембранный фильтр, имеющий средний размер пор 0,8 мкм, чтобы таким образом подготовить желтые чернила Примера 21.
[МАТЕРИАЛЫ ЧЕРНИЛ И ИХ КОЛИЧЕСТВА]
Жидкая дисперсия желтого пигмента Примера подготовки 2 (концентрация пигмента: 15 мас.%): 20,00 мас.%
3-метил-1,3-бутандиол: 20,00 мас.%
1,3-бутандиол: 8,50 мас.%
Глицерин: 7,50 мас.%
2-этил-1,3-гександиол: 2,00 мас.%
CAPSTONE FS-34 (продукт компании DuPont Co.): 0,40 мас.%
PROXEL LV (продукт компании Avecia Biotechnology Inc., 1,2-бензизотиазолин-3-он, фунгицид): 0,20 мас.%
Силиконовый пеногаситель (КМ-98, продукт компании Shin-Etsu Silicone Co., Ltd.): 0,50 мас.%
1-метиламино-2,3-пропандиол: 0,10 мас.%
Ионообменная вода: остаток (всего: 100 мас.%)
(ПРИМЕР 22)
Композиция чернил, имеющая следующий состав, была подготовлена обычным способом, а затем фильтровалась через мембранный фильтр, имеющий средний размер пор 0,8 мкм, чтобы таким образом подготовить пурпурные чернила Примера 22.
[МАТЕРИАЛЫ ЧЕРНИЛ И ИХ КОЛИЧЕСТВА]
Жидкая дисперсия пурпурного пигмента Примера подготовки 3 (концентрация пигмента: 15 мас.%): 20,00 мас.%
3-метил-1,3-бутандиол: 11,50 мас.%
Этиленгликоль: 5,00 мас.%
Глицерин: 7,00 мас.%
2-этил-1,3-гександиол: 2,00 мас.%
CAPSTONE FS-34 (продукт компании DuPont Co.): 1,00 мас.%
PROXEL LV (продукт компании Avecia Biotechnology Inc., 1,2-бензизотиазолин-3-он, фунгицид): 0,20 мас.%
Разрушающий пену полимерный пеногаситель (BYK-1790, продукт компании BYK Chemie Japan KK): 0,10 мас.%
2-амино-2-этил-1,3-пропандиол: 0,30 мас.%
Ионообменная вода: остаток (всего: 100 мас.%)
[СРАВНИТЕЛЬНЫЙ ПРИМЕР 1]
Композиция чернил, имеющая следующий состав, была подготовлена обычным способом, а затем фильтровалась через мембранный фильтр, имеющий средний размер пор 0,8 мкм, чтобы таким образом подготовить голубые чернила Сравнительного примера 1.
[МАТЕРИАЛЫ ЧЕРНИЛ И ИХ КОЛИЧЕСТВА]
Жидкая дисперсия голубого пигмента Примера подготовки 4 (концентрация пигмента: 15 мас.%): 20,00 мас.%
1,3-бутандиол: 23,00 мас.%
Глицерин: 8,00 мас.%
2-этил-1,3-гександиол: 2,00 мас.%
ZONYL FS-300, представленный следующей Общей формулой:
C8F17-CH2CH2O(CH2CH2O)xH, где x представляет собой целое число от 1 до 40 (продукт компании DuPont Co., полиоксиэтиленперфторалкилэфир, активный ингредиент: 40 мас.%): 0,50 мас.%
PROXEL LV (продукт компании Avecia Biotechnology Inc., 1,2-бензизотиазолин-3-он, фунгицид): 0,20 мас.%
2-амино-2-этил-1,3-пропандиол: 0,30 мас.%
Ионообменная вода: остаток (всего: 100 мас.%)
[СРАВНИТЕЛЬНЫЙ ПРИМЕР 2]
Композиция чернил, имеющая следующий состав, была подготовлена обычным способом, а затем фильтровалась через мембранный фильтр, имеющий средний размер пор 0,8 мкм, чтобы таким образом подготовить голубые чернила Сравнительного примера 2.
[МАТЕРИАЛЫ ЧЕРНИЛ И ИХ КОЛИЧЕСТВА]
Жидкая дисперсия голубого пигмента Примера подготовки 4 (концентрация пигмента: 15 мас.%): 20,00 мас.%
3-метил-1,3-бутандиол: 10,00 мас.%
Гексиленгликоль: 4,00 мас.%
Глицерин: 8,00 мас.%
2-этил-1,3-гександиол: 2,00 мас.%
ECTD-3NEX (продукт компании NIKKO CHEMICALS CO., LTD., анионное поверхностно-активное вещество, полиоксиэтилен(3)тридецилэфирацетат натрия): 1,00 мас.%
PROXEL LV (продукт компании Avecia Biotechnology Inc., 1,2-бензизотиазолин-3-он, фунгицид): 0,20 мас.%
2-амино-2-этил-1,3-пропандиол: 0,50 мас.%
Ионообменная вода: остаток (всего: 100 мас.%)
[СРАВНИТЕЛЬНЫЙ ПРИМЕР 3]
Композиция чернил, имеющая следующий состав, была подготовлена обычным способом, а затем фильтровалась через мембранный фильтр, имеющий средний размер пор 0,8 мкм, чтобы таким образом подготовить голубые чернила Сравнительного примера 3.
[МАТЕРИАЛЫ ЧЕРНИЛ И ИХ КОЛИЧЕСТВА]
Жидкая дисперсия голубого пигмента Примера подготовки 4 (концентрация пигмента: 15 мас.%): 20,00 мас.%
3-метил-1,3-бутандиол: 10,00 мас.%
Гексиленгликоль: 4,00 мас.%
Глицерин: 8,00 мас.%
2-этил-1,3-гександиол: 2,00 мас.%
MARPOMARSE PT (продукт компании Matsumoto Yushi-Seiyaku Co., Ltd., соль диоктилсульфоянтарной кислоты): 0,10 мас.%
PROXEL LV (продукт компании Avecia Biotechnology Inc., 1,2-бензизотиазолин-3-он, фунгицид): 0,20 мас.%
2-амино-2-этил-1,3-пропандиол: 0,50 мас.%
Ионообменная вода: остаток (всего: 100 мас.%)
[СРАВНИТЕЛЬНЫЙ ПРИМЕР 4]
Композиция чернил, имеющая следующий состав, была подготовлена обычным способом, а затем фильтровалась через мембранный фильтр, имеющий средний размер пор 0,8 мкм, чтобы таким образом подготовить пурпурные чернила Сравнительного примера 4.
[МАТЕРИАЛЫ ЧЕРНИЛ И ИХ КОЛИЧЕСТВА]
Жидкая дисперсия пурпурного пигмента Примера подготовки 3 (концентрация пигмента: 15 мас.%): 20,00 мас.%
1,3-бутандиол: 22,50 мас.%
Глицерин: 9,00 мас.%
2-этил-1,3-гександиол: 2,00 мас.%
ECTD-3NEX (продукт компании NIKKO CHEMICALS CO., LTD., анионное поверхностно-активное вещество, полиоксиэтилен(3)тридецилэфирацетат натрия): 0,05 мас.%
PROXEL LV (продукт компании Avecia Biotechnology Inc., 1,2-бензизотиазолин-3-он, фунгицид): 0,20 мас.%
2-амино-2-этил-1,3-пропандиол: 0,30 мас.%
Ионообменная вода: остаток (всего: 100 мас.%)
[СРАВНИТЕЛЬНЫЙ ПРИМЕР 5]
Композиция чернил, имеющая следующий состав, была подготовлена обычным способом, а затем фильтровалась через мембранный фильтр, имеющий средний размер пор 0,8 мкм, чтобы таким образом подготовить пурпурные чернила Сравнительного примера 5.
[МАТЕРИАЛЫ ЧЕРНИЛ И ИХ КОЛИЧЕСТВА]
Жидкая дисперсия пурпурного пигмента Примера подготовки 3 (концентрация пигмента: 15 мас.%): 20,00 мас.%
3-метил-1,3-бутандиол: 11,50 мас.%
Этиленгликоль: 5,00 мас.%
Глицерин: 7,00 мас.%
2-этил-1,3-гександиол: 2,00 мас.%
ECTD-3NEX (продукт компании NIKKO CHEMICALS CO., LTD., анионное поверхностно-активное вещество, полиоксиэтилен(3)тридецилэфирацетат натрия): 0,50 мас.%
PROXEL LV (продукт компании Avecia Biotechnology Inc., 1,2-бензизотиазолин-3-он, фунгицид): 0,20 мас.%
2-амино-2-этил-1,3-пропандиол: 0,30 мас.%
Ионообменная вода: остаток (всего: 100 мас.%)
[СРАВНИТЕЛЬНЫЙ ПРИМЕР 6]
Композиция чернил, имеющая следующий состав, была подготовлена обычным способом, а затем фильтровалась через мембранный фильтр, имеющий средний размер пор 0,8 мкм, чтобы таким образом подготовить пурпурные чернила Сравнительного примера 6.
[МАТЕРИАЛЫ ЧЕРНИЛ И ИХ КОЛИЧЕСТВА]
Жидкая дисперсия пурпурного пигмента Примера подготовки 3 (концентрация пигмента: 15 мас.%): 20,00 мас.%
1,3-бутандиол: 22,50 мас.%
Глицерин: 9,00 мас.%
2-этил-1,3-гександиол: 2,00 мас.%
SURFYNOL 104PA (продукт компании Air Products Japan Co., Ltd.): 0,05 мас.%
PROXEL LV (продукт компании Avecia Biotechnology Inc., 1,2-бензизотиазолин-3-он, фунгицид): 0,20 мас.%
2-амино-2-этил-1,3-пропандиол: 0,30 мас.%
Ионообменная вода: остаток (всего: 100 мас.%)
[СРАВНИТЕЛЬНЫЙ ПРИМЕР 7]
Композиция чернил, имеющая следующий состав, была подготовлена обычным способом, а затем фильтровалась через мембранный фильтр, имеющий средний размер пор 0,8 мкм, чтобы таким образом подготовить желтые чернила Сравнительного примера 7.
[МАТЕРИАЛЫ ЧЕРНИЛ И ИХ КОЛИЧЕСТВА]
Жидкая дисперсия желтого пигмента Примера подготовки 2 (концентрация пигмента: 15 мас.%): 20,00 мас.%
1,6-гександиол: 24,50 мас.%
Глицерин: 8,00 мас.%
2-этил-1,3-гександиол: 2,00 мас.%
UNISAFE A-LY (неионогенное поверхностно-активное вещество производства компании NOF CORPORATION, полиэтиленалкилдиметиламиноксид кокосового масла): 0,50 мас.%
PROXEL LV (продукт компании Avecia Biotechnology Inc., 1,2-бензизотиазолин-3-он, фунгицид): 0,20 мас.%
2-амино-2-этил-1,3-пропандиол: 0,30 мас.%
Ионообменная вода: остаток (всего: 100 мас.%)
[СРАВНИТЕЛЬНЫЙ ПРИМЕР 8]
Композиция чернил, имеющая следующий состав, была подготовлена обычным способом, а затем фильтровалась через мембранный фильтр, имеющий средний размер пор 0,8 мкм, чтобы таким образом подготовить желтые чернила Сравнительного примера 8.
[МАТЕРИАЛЫ ЧЕРНИЛ И ИХ КОЛИЧЕСТВА]
Жидкая дисперсия желтого пигмента Примера подготовки 2 (концентрация пигмента: 15 мас.%): 20,00 мас.%
3-метил-1,5-пентандиол: 12,50 мас.%
3-метил-1,3-бутандиол: 15,00 мас.%
Глицерин: 7,00 мас.%
2,2,4-триметил-1,3-пентандиол: 2,00 мас.%
ZONYL FS-300, представленный следующей Общей формулой:
C8F17-CH2CH2O(CH2CH2O)xH, где x представляет собой целое число от 1 до 40 (продукт компании DuPont Co., полиоксиэтиленперфторалкилэфир, активный ингредиент: 40 мас.%): 1,00 мас.%
PROXEL LV (продукт компании Avecia Biotechnology Inc., 1,2-бензизотиазолин-3-он, фунгицид): 0,20 мас.%
2-амино-2-этил-1,3-пропандиол: 0,50 мас.%
Ионообменная вода: остаток (всего: 100 мас.%)
[СРАВНИТЕЛЬНЫЙ ПРИМЕР 9]
Композиция чернил, имеющая следующий состав, была подготовлена обычным способом, а затем фильтровалась через мембранный фильтр, имеющий средний размер пор 0,8 мкм, чтобы таким образом подготовить желтые чернила Сравнительного примера 9.
[МАТЕРИАЛЫ ЧЕРНИЛ И ИХ КОЛИЧЕСТВА]
Жидкая дисперсия желтого пигмента Примера подготовки 2 (концентрация пигмента: 15 мас.%): 20,00 мас.%
3-метил-1,3-бутандиол: 20,00 мас.%
1,3-бутандиол: 8,50 мас.%
Глицерин: 7,50 мас.%
2-этил-1,3-гександиол: 2,00 мас.%
MARPOMARSE PT (продукт компании Matsumoto Yushi-Seiyaku Co., Ltd., соль диоктилсульфоянтарной кислоты): 0,40 мас.%
PROXEL LV (продукт компании Avecia Biotechnology Inc., 1,2-бензизотиазолин-3-он, фунгицид): 0,20 мас.%
1-метиламино-2,3-пропандиол: 0,10 мас.%
Ионообменная вода: остаток (всего: 100 мас.%)
[СРАВНИТЕЛЬНЫЙ ПРИМЕР 10]
Композиция чернил, имеющая следующий состав, была подготовлена обычным способом, а затем фильтровалась через мембранный фильтр, имеющий средний размер пор 0,8 мкм, чтобы таким образом подготовить черные чернила Сравнительного примера 10.
[МАТЕРИАЛЫ ЧЕРНИЛ И ИХ КОЛИЧЕСТВА]
Жидкая дисперсия черного пигмента Примера подготовки 1 (концентрация пигмента: 20 мас.%): 20,00 мас.%
1,5-пентандиол: 22,50 мас.%
Глицерин: 7,50 мас.%
2-пирролидон: 2,00 мас.%
2-этил-1,3-гександиол: 2,00 мас.%
ZONYL FS-300, представленный следующей Общей формулой: C8Fi7-CH2CH20(CH2CH20)xH, где x представляет собой целое число от 1 до 40 (продукт компании DuPont Co., полиоксиэтиленперфторалкилэфир, активный ингредиент: 40 мас.%): 0,70 мас.%
PROXEL LV (продукт компании Avecia Biotechnology Inc., 1,2-бензизотиазолин-3-он, фунгицид): 0,20 мас.%
2-амино-2-этил-1,3-пропандиол: 0,50 мас.%
Ионообменная вода: остаток (всего: 100 мас.%)
[СРАВНИТЕЛЬНЫЙ ПРИМЕР 11]
Композиция чернил, имеющая следующий состав, была подготовлена обычным способом, а затем фильтровалась через мембранный фильтр, имеющий средний размер пор 0,8 мкм, чтобы таким образом подготовить черные чернила Сравнительного примера 11.
[МАТЕРИАЛЫ ЧЕРНИЛ И ИХ КОЛИЧЕСТВА]
Жидкая дисперсия черного пигмента Примера подготовки 1 (концентрация пигмента: 20 мас.%): 20,00 мас.%
3-метил-1,3-бутандиол: 22,50 мас.%
Глицерин: 7,50 мас.%
2-пирролидон: 2,00 мас.%
2-этил-1,3-гександиол: 2,00 мас.%
ECTD-3NEX (продукт компании NIKKO CHEMICALS CO., LTD., анионное поверхностно-активное вещество, полиоксиэтилен(3)тридецилэфирацетат натрия): 1,00 мас.%
PROXEL LV (продукт компании Avecia Biotechnology Inc., 1,2-бензизотиазолин-3-он, фунгицид): 0,20 мас.%
2-амино-2-этил-1,3-пропандиол: 0,50 мас.%
Ионообменная вода: остаток (всего: 100 мас.%)
[СРАВНИТЕЛЬНЫЙ ПРИМЕР 12]
Композиция чернил, имеющая следующий состав, была подготовлена обычным способом, а затем фильтровалась через мембранный фильтр, имеющий средний размер пор 0,8 мкм, чтобы таким образом подготовить черные чернила Сравнительного примера 12.
[МАТЕРИАЛЫ ЧЕРНИЛ И ИХ КОЛИЧЕСТВА]
Жидкая дисперсия черного пигмента Примера подготовки 1 (концентрация пигмента: 20 мас.%): 20,00 мас.%
3-метил-1,3-бутандиол: 22,50 мас.%
Глицерин: 7,50 мас.%
2-пирролидон: 2,00 мас.%
2-этил-1,3-гександиол: 2,00 мас.%
MARPOMARSE PT (продукт компании Matsumoto Yushi-Seiyaku Co., Ltd., соль диоктилсульфоянтарной кислоты): 1,00 мас.%
PROXEL LV (продукт компании Avecia Biotechnology Inc., 1,2-бензизотиазолин-3-он, фунгицид): 0,20 мас.%
2-амино-2-этил-1,3-пропандиол: 0,50 мас.%
Ионообменная вода: остаток (всего: 100 мас.%)
[СРАВНИТЕЛЬНЫЙ ПРИМЕР 13]
Композиция чернил, имеющая следующий состав, была подготовлена обычным способом, а затем фильтровалась через мембранный фильтр, имеющий средний размер пор 0,8 мкм, чтобы таким образом подготовить желтые чернила Сравнительного примера 13.
[МАТЕРИАЛЫ ЧЕРНИЛ И ИХ КОЛИЧЕСТВА]
Жидкая дисперсия желтого пигмента Примера подготовки 2 (концентрация пигмента: 15 мас.%): 20,00 мас.%
1,6-гександиол: 24,50 мас.%
Глицерин: 8,00 мас.%
2-этил-1,3-гександиол: 2,00 мас.%
CAPSTONE FS-3100 (продукт компании DuPont Co.): 0,02 мас.%
PROXEL LV (продукт компании Avecia Biotechnology Inc., 1,2-бензизотиазолин-3-он, фунгицид): 0,20 мас.%
2-амино-2-этил-1,3-пропандиол: 0,30 мас.%
Ионообменная вода: остаток (всего: 100 мас.%)
[СРАВНИТЕЛЬНЫЙ ПРИМЕР 14]
Композиция чернил, имеющая следующий состав, была подготовлена обычным способом, а затем фильтровалась через мембранный фильтр, имеющий средний размер пор 0,8 мкм, чтобы таким образом подготовить черные чернила Сравнительного примера 14.
[МАТЕРИАЛЫ ЧЕРНИЛ И ИХ КОЛИЧЕСТВА]
Жидкая дисперсия черного пигмента Примера подготовки 1 (концентрация пигмента: 20 мас.%): 20,00 мас.%
1,5-пентандиол: 22,50 мас.%
Глицерин: 7,50 мас.%
2-пирролидон: 2,00 мас.%
2-этил-1,3-гександиол: 2,00 мас.%
CAPSTONE FS-3100 (продукт компании DuPont Co.): 0,03 мас.%
PROXEL LV (продукт компании Avecia Biotechnology Inc., 1,2-бензизотиазолин-3-он, фунгицид): 0,20 мас.%
2-амино-2-этил-1,3-пропандиол: 0,50 мас.%
Ионообменная вода: остаток (всего: 100 мас.%)
Затем каждые из подготовленных чернил для струйной записи были оценены на предмет различных свойств следующим образом. Результаты показаны в Таблице 1.
<ОЦЕНКА СВОЙСТВ ПРОЯВЛЕНИЯ ЦВЕТА: НАСЫЩЕННОСТЬ>
Используя струйный принтер (IPSIO GXe3300, продукт компании Ricoh Company, Ltd.), печать была выполнена на бумажных листах MY PAPER (продукт компании Ricoh Company, Ltd.). Использованный рисунок печати заключался в печати каждых из желтых чернил для струйной записи, пурпурных чернил для струйной записи и голубых чернил для струйной записи со 100%-ной нагрузкой. Заданными условиями печати были плотность печати 360 точек на дюйм и однопроходная печать.
После печати и сушки сплошные одноцветные части желтого, пурпурного или голубого цвета были подвергнуты измерению цветным спектральным денситометром отражательного типа (продукт компании X-Rite Co.).
Эти измерения использовались для получения координат в цветовой системе L*a*b* в качестве способа показа цветовых различий, определенного CIE, и были получены насыщенности C* для каждого цвета. Чем выше насыщенность, тем лучше может быть свойство проявления цвета чернил. Следует отметить, что насыщенность C* определяется следующей формулой: C*=[(a*)2+(b*)2]1/2.
<ОЦЕНКА ВСПЕНИВАНИЯ>
Используя струйный принтер (IPSIO GXe3300, продукт компании Ricoh Company, Ltd.), печать была выполнена на бумажных листах RICOH BUSINESS COAT GROSS 100 (продукт компании Ricoh Company, Ltd.). Использованный рисунок печати заключался в печати каждых из черных чернил для струйной записи, желтых чернил для струйной записи, пурпурных чернил для струйной записи и голубых чернил для струйной записи со 100%-ной нагрузкой.
После печати и сушки, степень вспенивания визуально наблюдалась в каждом из цветов и оценивалась в соответствии со следующими критериями оценки.
[КРИТЕРИИ ОЦЕНКИ]
AA: Неоднородности на напечатанной поверхности не наблюдались, и сплошная часть была однородной.
A: Неоднородности наблюдались в незначительной степени, но не были очень заметными.
B: Небольшие неоднородности наблюдались в сплошной части.
C: Большие неоднородности наблюдались в сплошной части.
<ПЛОТНОСТЬ ИЗОБРАЖЕНИЯ>
Используя струйный принтер (IPSIO GXe3300, продукт компании Ricoh Company, Ltd.), печать была выполнена на бумажных листах MY PAPER (продукт компании Ricoh Company, Ltd.). Использованный рисунок печати заключался в печати каждых из черных чернил для струйной записи, желтых чернил для струйной записи, пурпурных чернил для струйной записи и голубых чернил для струйной записи со 100%-ой нагрузкой. Заданными условиями печати были плотность печати 360 точек на дюйм и однопроходная печать.
После печати и сушки сплошные одноцветные части черного, желтого, пурпурного или голубого цвета были подвергнуты измерению цветным спектральным денситометром отражательного типа (продукт компании X-Rite Co.). Измерения были оценены в соответствии со следующими критериями оценки.
[КРИТЕРИИ ОЦЕНКИ]
A: Черный: 1,25 или больше
Желтый: 0,85 или больше
Пурпурный: 1,05 или больше или
Голубой: 1,05 или больше
B: Черный: 1,2 или больше, но меньше чем 1,25
Желтый: 0,8 или больше, но меньше чем 0,85
Пурпурный: 1,0 или больше, но меньше чем 1,05
Голубой: 1,0 или больше, но меньше чем 1,05
C: Черный: 1,15 или больше, но меньше чем 1,2
Желтый: 0,75 или больше, но меньше чем 0,8
Пурпурный: 0,95 или больше, но меньше чем 1,0 или
Голубой: 0,95 или больше, но меньше чем 1,0
D: Черный: меньше чем 1,15
Желтый: меньше чем 0,75
Пурпурный: меньше чем 0,95 или
Голубой: меньше чем 0,95
<СВОЙСТВО ПЕНОУДАЛЕНИЯ>
При температуре окружающей среды, равной 25°C, 10 мл каждых из подготовленных чернил для струйной записи были добавлены в мензурку на 100 мл. Затем воздух вводился в мензурку при постоянном давлении до тех пор, пока суммарный объем чернил для струйной записи и образовавшейся пены не достигнет 100 мл. Затем время, потребовавшееся для того, чтобы вся пена исчезла, было измерено как время пеноудаления, которое оценивалось в соответствии со следующими критериями оценки.
[КРИТЕРИИ ОЦЕНКИ]
A: Время пеноудаления составляло меньше чем 150 с.
B: Время пеноудаления составляло 150 с или больше, но меньше чем 300 с.
C: Время пеноудаления составляло 300 с или больше, но меньше чем 600 с.
O: Время пеноудаления составляло больше чем 600 с.
<ОЦЕНКА УСТОЙЧИВОСТИ ПРИ ХРАНЕНИИ>
Используя RE-550L (продукт компании TOKI SANGYO CO., LTD., воронка 1°3' χ R24), были измерены вязкость (при температуре 25°C) каждых чернил для струйной записи перед хранением и вязкость (при температуре 25°C) каждых чернил для струйной записи после хранения в герметичном контейнере при температуре 70°C в течение 14 дней, и эти значения вязкости использовались для того, чтобы получить устойчивость при хранении по следующей формуле, и полученная устойчивость при хранении была оценена в соответствии со следующими критериями.
Устойчивость при хранении (%)=(вязкость после хранения/вязкость перед хранением)×100
[КРИТЕРИИ ОЦЕНКИ]
A: Устойчивость при хранении составляла 95% или больше, но 105% или меньше.
B: Устойчивость при хранении составляла от 100%±5% (исключительно) до 100%±10% (исключительно).
C: Устойчивость при хранении составляла 90% или меньше или 110% или больше.
<b>Таблица 1</b>
Насыщенность
Вспенивание
Плотность изображения
Свойство пеноудаления
Устойчивостьпри хранении
C*
Оценка
Оценка
Оценка
Оценка
Пример 1
49,23
B
A
A
A
Пример 2
50,23
A
A
A
A
Пример 3
50,33
A
A
A
A
Пример 4
50,76
AA
B
B
B
Пример 5
58,58
B
A
A
A
Пример 6
59,32
A
A
A
B
Пример 7
59,83
AA
B
A
B
Пример 8
59,13
A
A
A
A
Пример 9
82,78
A
A
A
A
Пример 10
82,96
AA
B
A
B
Пример 11
82,05
A
A
A
A
Пример 12
-
A
A
C
B
Пример 13
-
AA
A
A
B
Пример 14
-
A
A
B
A
Пример 15
58,62
B
C
A
A
Пример 16
57,68
B
C
A
B
Пример 17
57,92
B
B
A
B
Пример 18
49,53
B
B
B
A
Пример 19
50,36
A
A
A
A
Пример 20
59,34
A
A
A
A
Пример 21
82,94
AA
A
A
A
Пример 22
58,16
A
A
B
B
Сравнительный Пример 1
50,31
B
C
D
A
Сравнительный Пример 2
48,26
C
C
D
B
Сравнительный Пример 3
48,56
C
C
D
B
Сравнительный Пример 4
57,09
C
D
D
A
Сравнительный Пример 5
57,53
C
C
D
A
Сравнительный Пример 6
57,43
C
C
C
B
Сравнительный Пример 7
79,25
C
C
D
A
Сравнительный Пример 8
81,96
A
B
C
A
Сравнительный Пример 9
79,52
C
C
D
B
Сравнительный Пример 10
-
A
C
D
A
Сравнительный Пример 11
-
B
C
D
B
Сравнительный Пример 12
-
B
C
D
C
Сравнительный Пример 13
81,92
C
A
C
A
Сравнительный Пример 14
-
B
A
C
A
Результаты, приведенные в Таблице 1, показывают, что Примеры 1-22 превосходят Сравнительные Примеры 1-14 в насыщенности и вспениванию и позволяют получить намеченную плотность изображения.
Также установлено, что по мере того, как количество соединения, содержащего группу, описываемую Структурной формулой (1), увеличивается, свойства изображения становятся лучше, но устойчивость при хранении несколько уменьшается.
В дополнение к этому было найдено, что небольшое количество добавленного пеногасителя приводит к небольшому понижению свойства пеноудаления.
Затем оценка того, является ли каждый из пеногасителей, используемых в Примерах 1-22, пеногасителем по настоящему изобретению, была выполнена следующим образом.
Результаты показаны в Таблице 2.
<ОЦЕНКА ПЕНОГАСИТЕЛЯ>
Был приготовлен водный раствор, содержащий 0,5 мас.% каждого из пеногасителей, используемых в Примерах 1-22, в качестве оцениваемого образца, 1 мас.% поверхностно-активного вещества (CAPSTONE FS-30, продукт компании DuPont Co.), 10 мас.% 1,3-бутандиола, 10 мас.% глицерина, 2 мас.% октандиола и воду в качестве остатка (всего: 100 мас.%). Затем 10 г этого водного раствора было добавлено в мензурку на 100 мл. Воздух распылялся в водном растворе так, чтобы он пузырился, до тех пор, пока образующаяся пена не достигла высоты 100 мл в мензурке. Затем мензурку оставили в покое. В случае когда образовавшаяся пена исчезала за время в пределах 600 с, считалось, что оцениваемый образец является пеногасителем. В случае когда образовавшаяся пена не исчезала за время в пределах 600 с, считалось, что оцениваемый образец не является пеногасителем.
<b>Таблица 2</b>
Пример №
Вид
Пеногаситель
Время, требуемое для исчезновения пены
Был ли это пеногаситель
Пеногаситель
Силиконовыйпеногаситель
Примеры 1, 18,
SH5500
60 с
Это был пеногаситель.
Примеры 2, 5, 10, 12
КМ-72F
30 с
Это был пеногаситель.
Примеры 3, 7, 9, 14, 19, 21
KM-98
30 с
Это был пеногаситель.
Примеры 4, 8, 15, 16, 17
SM5571
60 с
Это был пеногаситель.
Примеры 6, 11, 13, 20
SM5512
60 с
Это был пеногаситель.
Несиликоновыйпеногаситель
Пример 22
BYK-1790
250 с
Это был пеногаситель.
Варианты осуществления настоящего изобретения являются, например, следующими.
<1> Чернила для струйной записи, включающие в себя:
воду;
растворимый в воде органический растворитель;
краситель;
соединение, содержащее группу, описываемую следующей Структурной формулой (1), и пеногаситель,
6
13
2
2
CF-CHCH- … Структурная формула (1).
<2> Чернила для струйной записи в соответствии с п. <1>, в которых соединение, содержащее группу, описываемую Структурной формулой (1), является соединением, представленным следующей Общей формулой (1):
6
13
2
2
2
2
n
CF-CHCHO(CHCHO)H … Общая формула (1),
где n является натуральным числом от 1 до 40.
<3> Чернила для струйной записи в соответствии с п. <1> или <2>, в которых количество соединения, содержащего группу, описываемую Структурной формулой (1), в чернилах для струйной записи составляет от 0,04 мас.% до 1,5 мас.%.
<4> Чернила для струйной записи в соответствии с любым из пп. <1>-<3>, в которых пеногаситель является силиконовым пеногасителем.
<5> Чернила для струйной записи в соответствии с любым из пп. <1>-<4>, в которых количество пеногасителя в чернилах для струйной записи составляет от 0,03 мас.% до 0,6 мас.%.
<6> Чернила для струйной записи в соответствии с любым из пп. <1>-<5>, в которых чернила для струйной записи представляют собой по меньшей мере одно, выбранное из группы, состоящей из голубых чернил, пурпурных чернил, желтых чернил и черных чернил.
<7> Чернильный картридж, включающий в себя:
чернила для струйной записи в соответствии с любым из пп. <1>-<6>; и
контейнер, который вмещает в себя чернила для струйной записи.
<8> Способ струйной записи, включающий в себя:
применение стимула к чернилам для струйной записи в соответствии с любым из пп. <1>-<6> для того, чтобы выбросить чернила для струйной записи, чтобы тем самым записать изображение.
<9> Устройство струйной записи, включающее в себя:
блок выброса чернил, выполненный с возможностью применения стимула к чернилам для струйной записи в соответствии с любым из пп. <1>-<6> для того, чтобы выбросить чернила для струйной записи, чтобы тем самым записать изображение.
СПИСОК ССЫЛОЧНЫХ ОБОЗНАЧЕНИЙ
134 - записывающая головка;
200 - чернильный картридж.